(57)【要約】  本発明は、式（Ｉ）のモノマーを含む又は式（Ｉ）のモノマーから誘導される光配列性材料及び酸発生剤、塩基発生剤、酸又は塩基からなる群から選択される添加剤を含む新規組成物に関する。
2019502943.tif 000002
【特許請求の範囲】
【請求項１】
光配列性材料及び酸発生剤、塩基発生剤、酸又は塩基からなる群から選択される添加剤を含む組成物。
【請求項２】
式（Ｉ）：
【化１４】
2019502943.tif 000025
（式中
ＰＧが重合性基を表し、
Ｇ及びＳ２が、相互に独立して、スペーサー単位を表し、
Ｚ１が、単結合又は直鎖若しくは分枝、置換若しくは非置換Ｃ１−Ｃ２４アルキレンを表し、
Ｅが芳香族基、単結合、酸素原子、硫黄原子、−ＮＨ−、−Ｎ（Ｃ１−Ｃ６アルキル）−、−ＣＲ２Ｒ３、−ＯＣＯ−、−ＣＯＯ−、−ＯＯＣ−、−ＮＨＣＯ−、−ＣＯＮＨ−、−ＣＯＮＲ２−、−ＮＲ２ＣＯ、−ＳＣＳ、−ＣＯ−を表し、式中、Ｒ２及びＲ３が相互に独立して水素又は環状、直鎖若しくは分枝、置換若しくは非置換Ｃ１−Ｃ２４アルキルであり、ここで１個以上の−Ｃ−基、−ＣＨ−基、−ＣＨ２−基が、相互に独立して置き換えられていなくても、又は連結基によって置き換えられていてもよく、但し、Ｒ２及びＲ３の少なくとも１つが水素ではなく、
Ｘ、Ｙが相互に独立してＨ、ＣＮ、Ｆ又はＣｌであり、但し、少なくとも１つがＨであり；
Ｗが置換又は非置換フェニル環又はエステル基のいずれかであり；
Ｔが単結合、直鎖又は分枝Ｃ１−Ｃ１６アルキル基を表し、ここで１個以上の−Ｃ−基、−ＣＨ基−、−ＣＨ２−基又は−ＣＨ３−基が相互に独立して、置き換えられていなくても、又は少なくとも１個のヘテロ原子及び／又は第１級、第２級、第３級若しくは第４級窒素、例えばアンモニムカチオン及び／又は連結基によって置き換えられていてもよく、
ｚが０〜４の整数であり；
ｎ１が０〜１５、好ましくは１〜１０、より好ましくは１〜８、より好ましくは１〜５、最も好ましくは１〜３の整数であり、最も好ましくはｎ１は１であり；
ｎ２が１〜１５、好ましくは１〜１０、より好ましくは１〜８、より好ましくは１〜５、最も好ましくは１〜３の整数であり、最も好ましくはｎ２は１であり；
ｎ３が０〜２の整数であり；好ましくはｎ３は０又は１であり；
ｘ０が１〜２の整数であり；
Ｖが末端基を表す）
で示されるモノマーを含む又は式（Ｉ）のモノマーに由来する光配列性材料、
及び酸発生剤、塩基発生剤、酸又は塩基からなる群から選択される添加剤を含む、請求項１に記載の組成物。
【請求項３】
Ｗが非置換又はＡで置換されたフェニル環であり、ここでＡはハロゲン、置換又は非置換Ｃ１−Ｃ２４アルキル、置換又は非置換Ｃ１−Ｃ２４アルケニル、置換又は非置換Ｃ１−Ｃ２４アルキニル、又はカルボン酸を表し、ここで１個以上の−Ｃ−基、−ＣＨ−基、−ＣＨ２−基が、相互に独立してヘテロ原子で置き換えられてもよい、請求項１又は２に記載の組成物。
【請求項４】
式（ＩＶ）：
【化１５】
2019502943.tif 000026
（式中
ＲａがＯＨ、Ｃｌ、１から２０個の炭素を有する置換又は非置換アルコキシ基、１から２０個の炭素を有するアルキル基又は１から２０個の炭素を有するアリール基を表し；
Ｓ１が単結合又は１個以上の好ましくは隣接していない−Ｃ−基、−ＣＨ−基、−ＣＨ２−基がヘテロ原子で置き換えられていてもよい、直鎖若しくは分枝、置換若しくは非置換Ｃ１−Ｃ２４アルキレンを表し；
ｚが０〜１５の整数であり；
Ｚ１が単結合又はＣ３〜Ｃ１２の置換若しくは非置換脂肪族若しくは脂環式基を表し；
ｎ０が０〜４の整数であり；
ｎ１が０〜１５の整数であり；
ｎ２が１から１５の整数であり；
ｘ０が１〜２の整数であり；
Ｘ、Ｙが相互に独立してＨ、Ｆ、Ｃｌ、ＣＮを表し；
Ｓ２が１個以上の−Ｃ−基、−ＣＨ−基、−ＣＨ２−基が連結基で置き換えられていてもよい、環式、芳香族、直鎖又は分枝、置換又は非置換Ｃ１−Ｃ２４アルキレンを表し；
ＥがＯ、Ｓ、ＮＨ、Ｃ（Ｃ１−Ｃ６アルキル）、ＮＲ４、ＯＣ、ＯＯＣ、ＯＣＯＮＨ、ＯＣＯＮＲ４、ＳＣＳ、ＳＣを表し、ここでＲ４が、１個以上の−Ｃ−基、−ＣＨ−基、−ＣＨ２−基が相互に独立して連結基で置き換えられていてもよい、環式、直鎖又は分枝、置換又は非置換Ｃ１−Ｃ２４アルキルであり；
Ａがハロゲン、Ｈ又は置換若しくは非置換Ｃ１−Ｃ２４アルキル、置換若しくは非置換Ｃ１−Ｃ２４アルケニル、置換若しくは非置換Ｃ１−Ｃ２４アルキニル又はカルボン酸を表し、ここで１個以上の−Ｃ−基、−ＣＨ−基、−ＣＨ２−基が相互に独立してヘテロ原子によって置き換えられていてもよく；
Ｒ０がＯＨ、Ｃｌ、１〜２０個の炭素を有する直鎖又は分枝、置換又は非置換アルコキシ基を表し、１個以上の−Ｃ−、−ＣＨ−、−ＣＨ２−が非置換又は置換Ｃ６−Ｃ２０アリール基によって置き換えることができ；
Ｚ２が、その電子密度の非局在化を有する化学基及び／又はその隣接原子の電子密度の非局在化を誘導する化学基を表し、
Ｔが、非置換又は置換、直鎖Ｃ１−Ｃ１６アルキルを表す）
で示されるモノマーを含む又は式（ＩＶ）のモノマーに由来する光配列性材料並びに酸発生剤、塩基発生剤、酸及び塩基からなる群から選択される添加剤を含む請求項１に記載の組成物。
【請求項５】
Ｒａ、ｚ、ｎ１、ｎ２、ｘ０、Ｓ２、Ａ、Ｒ０、Ｔが上記の通りであり；
Ｚ１が置換又は非置換Ｃ５−Ｃ６脂環式基を表し；
Ｓ１が置換又は非置換Ｃ１−Ｃ２４直鎖アルキルを表し；
ＥがＯ又はＳ又はＮＨを表し；
Ｘ、ＹがＨであり；
Ｚ２がＣＮである、
請求項４に記載の光配列性材料を含む組成物。
【請求項６】
Ｒａ、ｚ、ｎ１、ｎ２、ｘ０、Ｓ２、Ｒ０、Ｔが上記の通りであり；
ＡがＨ、１つ以上のハロゲン、１つ以上のメトキシ基又は１つ以上のカルボキシル基を表し；
Ｚ１が置換又は非置換Ｃ５−Ｃ６脂環式基を表し；
Ｓ１が置換又は非置換Ｃ１−Ｃ２４直鎖アルキルを表し；
ＥがＯ又はＳ又はＮＨを表し；
Ｘ、ＹがＨであり；
Ｚ２がＣＮである、
請求項４又は５に記載の光配列性材料を含む組成物。
【請求項７】
Ｒａ、ｚ、ｎ１、ｎ２、ｘ０、Ｓ２、Ｒ０、Ｔが上記の通りであり；
ＡがＨ、１つ以上のハロゲン、１つ以上のメトキシ基又は１つ以上のカルボキシル基を表し；
Ｚ１が置換又は非置換Ｃ５−Ｃ６脂環式基を表し、
Ｓ１が置換又は非置換Ｃ１−Ｃ２４直鎖アルキルを表し；
ＥがＯを表し；
Ｘ、ＹがＨであり；
Ｚ２がＣＮである、
請求項４、５又は６のいずれか一項に記載の光配列性材料を含む組成物。
【請求項８】
Ｒａ、ｚ、ｎ１、ｎ２、ｘ０、Ｓ２、Ｒ０、Ｚ２、Ｔが上記の通りであり；
ＡがＨ、１つ以上のハロゲン、１つ以上のメトキシ基又は１つ以上のカルボキシル基を表し；
Ｚ１が置換若しくは非置換シクロヘキサノール基又は置換若しくは非置換シクロヘキサンエーテル基であり；
Ｓ１がエチル基であり；
Ｘ及びＹがＨであり；
ＥがＯであり；
Ｚ２がＣＮである、
請求項４〜７のいずれか一項に記載の光配列性材料を含む組成物。
【請求項９】
前記添加剤が酸発生剤又は塩基発生剤である、請求項１〜８のいずれか一項に記載の組成物。
【請求項１０】
前記酸発生剤がジアリールヨードニウム塩又はスルホニウム塩からなる群から選択される、請求項９に記載の組成物。
【請求項１１】
前記塩基発生剤がアミノケトンである、請求項９に記載の組成物。
【請求項１２】
前記光配列材料と同一ではない第２のポリマー又はコポリマーをさらに含む、請求項１〜１１のいずれか一項に記載の組成物。
【請求項１３】
前記第２のポリマー又はコポリマーがポリアミド酸又はポリイミドである、請求項１２に記載の組成物。
【請求項１４】
液晶の配向のための、請求項１〜１３のいずれか一項に記載の組成物の使用。
【請求項１５】
請求項１〜１４のいずれか一項に記載の組成物を少なくとも含む光学又は電気光学非構造化又は構造化素子。
【発明の詳細な説明】
【技術分野】
【０００１】
本発明は、式（Ｉ）又は式（ＩＶ）のモノマーを含むポリマー及び酸発生剤、塩基発生剤、酸又は塩基からなる群から選択される添加剤を含む組成物に関する。
【０００２】
式（Ｉ）のモノマーを含むポリマーは、当技術分野において既知であり、光学及び電気光学用途のための光配列性材料として使用される。これらの光配列性材料は、基板上にコーティングされ、加熱乾燥され、続いてＵＶ光が照射される。続いて、光配列性材料に熱処理を施してよい。液晶セルを調製する方法は、２つのコート基板を組み立て、コート基板上に液晶を注入することによるものである。組み立て後、液晶セルは熱によりアニーリングされる。液晶の注入前に、セルに熱処理を施すことも可能である。ある用途では、アニーリング温度は９０℃を超え、他の用途では１００℃を超え、さらに他では１１０℃を超え、他の用途では１２０℃又は１３０℃を超える。
【０００３】
より高い温度、即ち１００℃超にてアニーリングされた液晶セルは、その電気光学特性を失うことがある。したがって、熱処理後に良好な電気光学特性を示す光配列性材料を構成する組成物を開発する必要がある。
【０００４】
したがって、本発明の目的は、高温、好ましくは１００℃超にて光配列性材料の安定化を可能にする組成物を提供することである。
【発明の概要】
【０００５】
本発明の第１の目的は、光配列性材料並びに酸発生剤、塩基発生剤、酸及び塩基からなる群から選択される添加剤を含む組成物を提供することである。
【０００６】
本発明の第２の目的は、少なくとも１つの光配列性材料、第１の材料とは異なるポリマー及び酸発生剤、塩基発生剤、酸又は塩基からなる群から選択される添加剤を含む組成物を提供することである。
【０００７】
本発明の第３の目的は、前記組成物を含み、好ましくは重合性液晶をさらに含む配向層を提供することである。
【０００８】
本発明の第４の目的は、前記組成物を含む配向層の製造方法及びそのような方法によって得た配向層を提供することである。
【０００９】
第５の実施形態において、本発明は、液晶を配列させるための、又は重合性液晶を含む液晶若しくは重合性液晶の配列のための、又は一対の前記配向層に挟まれた液晶の配列のための、前記配向層の使用に関する。
【００１０】
本発明の第６の目的は、前記組成物又は前記配向層を含む液晶表示装置の製造方法を提供することである。
【００１１】
本発明の第７の目的は、前記組成物又は前記配向層を含む光学又は電気光学非構造化又は構造化素子を提供することである。
【課題を解決するための手段】
【００１２】
第１の実施形態では、本発明は、光配列性材料及び酸発生剤、塩基発生剤、酸又は塩基からなる群から選択される添加剤を含む組成物に関する。
【００１３】
好ましくは、本発明による光配列性材料は、配列光への暴露時に好ましい方向を示し、したがって液晶の配列能力を誘起することができる、光配列性部分を組み込む。
【００１４】
光配列性部分は、好ましくは異方性吸収特性を有し、好ましくは２３０〜５００ｎｍの波長範囲内で吸収を示す。
【００１５】
好ましくは、光配列性部分は、炭素−炭素二重結合、炭素−窒素二重結合又は窒素−窒素二重結合を有する。
【００１６】
例えば、光配列性部分は、置換又は非置換アゾ染料、アントラキノン、クマリン、メリシアニン、メタン、２−フェニルアゾチアゾール、２−フェニルアゾベンズチアゾール、スチルベン、シアノスチルベン、カルコン、シンナマート、スチルバゾリウム、１，４−ビス（２−フェニルエチレニル）ベンゼン、４，４’−ビス（アリールアゾ）スチルベン、ペリレン、４，８−ジアミノ−１，５−ナフトキノン染料、２個の芳香環と共役したケトン部分又はケトン誘導体を有するジアリールケトン、例えば置換ベンゾフェノン、ベンゾフェノンイミン、フェニルヒドラゾン及びセミカルバゾンである。
【００１７】
上に挙げた異方性吸収材料の調製は、例えばＨｏｆｆｍａｎら、米国特許第４，５６５，４２４号、Ｊｏｎｅｓら、米国特許第４，４０１，３６９号、Ｃｏｌｅ，Ｊｒ．ら、米国特許第４，１２２，０２７号、Ｅｔｚｂａｃｈら、米国特許第４，６６７，０２０号及びＳｈａｎｎｏｎら、米国特許第５，３８９，２８５号に示すように周知である。
【００１８】
好ましくは、光配列性部分は、アリールアゾ、ポリ（アリールアゾ）、スチルベン、シアノスチルベン、ジアリールケトン誘導体及びシンナマートを含み、より好ましくは、光配列性部分はシンナマートを含む。
【００１９】
光配列材料は、モノマー、オリゴマー又はポリマーの形態を有し得る。光配列性部分は、ポリマー若しくはオリゴマーの主鎖内若しくは側鎖内に共有結合することができ、又は光配列性部分はモノマーの一部であってよい。
【００２０】
ポリマーとしては、例えばポリアクリラート、ポリメタクリラート、ポリイミド、ポリアミド酸、ポリマレインイミド、ポリ−２−クロロアクリラート、ポリ−２−フェニルアクリラート；非置換又はＣ１−Ｃ６アルキル置換ポリアクリルアミド、ポリメタクリルアミド、ポリ−２−クロロアクリルアミド、ポリ−２−フェニルアクリルアミド、ポリビニルエーテル、ポリビニルエステル、ポリスチレン誘導体、ポリシロキサン、ポリアクリル酸又はポリメタクリル酸の直鎖又は分枝アルキルエステル；ポリフェノキシアルキルアクリラート、ポリフェノキシアルキルメタクリラート、炭素原子１〜２０個のアルキル残基を有するポリフェニルアルキルメタクリラート；ポリアクリルニトリル、ポリメタクリルニトリル、ポリスチレン、ポリ−４−メチルスチレン又はそれの混合物が挙げられる。
【００２１】
さらに、好ましい光配列性モノマー又はオリゴマー又はポリマーは、米国特許第５，５３９，０７４号、米国特許第６，２０１，０８７号、米国特許第６，１０７，４２７号、米国特許第６，３３５，４０９号及び米国特許第６，６３２，９０９号に記載されている。
好ましい実施形態では、本発明は、式（Ｉ）：
【００２２】
【化１】
2019502943.tif 000003
（式中
ＰＧは重合性基を表し、
Ｇ及びＳ２は、相互に独立して、スペーサー単位を表し、
Ｚ１は、単結合又は直鎖若しくは分枝、置換若しくは非置換Ｃ１−Ｃ２４アルキレン、特にＣ１−Ｃ１２アルキレン、より特にＣ１−Ｃ８アルキレン、より特にＣ１−Ｃ６アルキレン、最も特にＣ１−Ｃ４アルキレン、最も特にＣ１−Ｃ２アルキレンであり、ここで１個以上の−Ｃ−基、−ＣＨ−基、−ＣＨ２−基は連結基で置き換えられてよく、
Ｅは芳香族基、単結合、酸素原子、硫黄原子、−ＮＨ−、−Ｎ（Ｃ１−Ｃ６アルキル）−、−ＣＲ２Ｒ３、−ＯＣＯ−、−ＣＯＯ−、−ＯＯＣ−、−ＮＨＣＯ−、−ＣＯＮＨ−、−ＣＯＮＲ２−、−ＮＲ２ＣＯ、−ＳＣＳ、−ＣＯ−を表し、式中、Ｒ２及びＲ３は相互に独立して水素又は環状、直鎖若しくは分枝、置換若しくは非置換Ｃ１−Ｃ２４アルキルであり、ここで１個以上の−Ｃ−基、−ＣＨ−基、−ＣＨ２−基は、相互に独立して置き換えられていなくても、又は連結基によって置き換えられていてもよく、但し、Ｒ２及びＲ３の少なくとも１つは水素ではなく、
Ｘ、Ｙは相互に独立してＨ、ＣＮ、Ｆ又はＣｌであり、但し、少なくとも１つがＨであり；
Ｗは置換又は非置換フェニル環又はエステル基のいずれかであり；
Ｔは単結合、直鎖又は分枝Ｃ１−Ｃ１６アルキル基を表し、ここで１個以上の−Ｃ−基、−ＣＨ基−、−ＣＨ２−基又は−ＣＨ３−基は相互に独立して、置き換えられていなくても、又は少なくとも１個のヘテロ原子及び／又は第１級、第２級、第３級若しくは第４級窒素、例えばアンモニウムカチオン及び／又は連結基によって置き換えられていてもよく、
ｚは０〜４の整数であり；より好ましくはｚは１又は２のいずれかであり；
ｘ０は１〜２の整数であり；並びに
ｎ１は０〜１５、好ましくは１〜１０、より好ましくは１〜８、より好ましくは１〜５、最も好ましくは１〜３の整数であり、最も好ましくはｎ１は１であり；
ｎ２は１〜１５、好ましくは１〜１０、より好ましくは１〜８、より好ましくは１〜５、最も好ましくは１〜３の整数であり、最も好ましくはｎ２は１であり；
ｎ３は０〜２の整数であり；好ましくはｎ３は０又は１であり；
Ｖは末端基を表す）
で示されるモノマーを含む又は式（Ｉ）のモノマーに由来する光配列性材料、
及び酸発生剤、塩基発生剤、酸又は塩基からなる群から選択される添加剤を含む、組成物に関する。
【００２３】
表現「重合性基」は、本発明の文脈において使用される場合、（場合により他のコモノマーとの）重合を施されてオリゴマー、デンドリマー、ポリマー又はコポリマーを生じることができる官能基を示す。得られたオリゴマー、デンドリマー、ポリマー又はコポリマーは、直鎖、分枝又は架橋のいずれかであることができる。当業者には、どの官能基がある特定のポリマー向けであるかが明らかとなる。したがって、例えば示された重合性基としての「イミドモノマー」の場合、当業者には、ポリイミドを生成する重合用の実際のモノマー単位が例えばジアミン及び二無水物であることは明らかである。同様に、「ウレタンモノマー」に関しては、実際のモノマー単位はジオール及びジイソシアネートである。
【００２４】
本発明の文脈において、用語「官能基」は、１を超える官能基、例えば２個の官能基又は３個の官能基又は４個の官能基が存在できることを意味する。このため、例えば式（Ｉ）の化合物は、ＰＧ中に１、２、３又は４個の官能基を有することができる。
【００２５】
ＰＧは、好ましくは非置換又は置換アクリラート、メタクリラート、２−クロロアクリラート、２−フェニルアクリラート、場合によりＮ−低級アルキル置換アクリルアミド、メタクリルアミド、２−クロロアクリルアミド、２−フェニルアクリルアミド、ビニル、アリル、ビニルエーテル及びエステル、アリルエーテル及びエステル、炭酸エステル、アセタール、尿素、マレインイミド、ノルボルネン、ノルボルネン誘導体、エポキシ、スチレン及びスチレン誘導体、例えばα−メチルスチレン、ｐ−メチルスチレン、ｐ−ｔｅｒｔ−ブチルスチレン、ｐ−クロロスチレン、シロキサン、シラン、ジアミン、イミドモノマー、アミド酸モノマー及びそのエステル、アミドイミドモノマー、マレイン酸及びマレイン酸誘導体、例えばジ−ｎ−ブチルマレアート、ジメチルマレアート、ジエチルマレアートなど、フマル酸及びフマル酸誘導体、例えばジ−ｎ−ブチルフマラート、ジ−（２−エチルヘキシル）フマラートなど、ウレタン又はその対応するホモポリマー及びコポリマーから選択される。
【００２６】
より好ましくは、重合性基ＰＧはアクリラート、メタクリラート、ビニルエーテル及びエステル、エポキシ、スチレン誘導体、シロキサン、シラン、マレインイミド、ジアミン、ノルボルネン、ノルボルネン誘導体、イミドモノマー、アミド酸モノマー及びその対応するホモポリマー及びコポリマー又は非置換若しくは置換、脂肪族、芳香族及び／若しくは脂環式ジアミン基から選択される。
【００２７】
より好ましくは、ＰＧは、非置換又は置換、脂肪族、芳香族及び／又は脂環式ジアミン基、シロキサン、マレインイミド、特に１〜４０個の炭素原子を有するジアミン基を表し、ここでジアミン基は、１個以上のヘテロ原子及び／若しくは架橋基を含み得る脂肪族基；並びに／又は芳香族基；並びに／又は脂環式基若しくはシロキサンを含む。
【００２８】
さらにより好ましくは、ＰＧはシロキサン化合物である。
【００２９】
スペーサーＧ及びＳ２は、相互に独立して、単結合又は環状、直鎖若しくは分枝、置換若しくは非置換Ｃ１−Ｃ２４アルキレン、特にＣ１−Ｃ１２アルキレン、特にＣ１−Ｃ８アルキレン、より特にＣ１−Ｃ６アルキレン、最も特にＣ１−Ｃ４アルキレンであり得るスペーサー単位を表し、ここで１個以上の、好ましくは隣接していない−Ｃ−基、−ＣＨ−基、−ＣＨ２−基は置き換えられていなくても、又は連結基によって少なくとも１回置き換えられていてもよい。
【００３０】
より好ましくは、スペーサーＧ及びＳ２は、相互に独立してＣ１−Ｃ２４アルキレンを表し、ここで１個又は複数の好ましくは隣接していない−Ｃ−基、−ＣＨ−基、−ＣＨ２−基は、置き換えられていなくても、又は架橋基を介して結合された非芳香族、芳香族、非置換若しくは置換炭素環基又は複素環基によって少なくとも１回置き換えられていてもよい。
【００３１】
Ｇ及びＳ２における非芳香族基、芳香族基、脂環式基又はフェニレン、シクロヘキシレン又は炭素環基又は複素環基の置換基は、好ましくは、クロロ若しくはフルオロ若しくはトリフルオロメチル等の少なくとも１つのハロゲン及び／又はＣ１−Ｃ６アルコキシ、好ましくはメトキシ、エトキシ、プロポキシ、ブトキシ、ペントキシ、ヘキソキシ及び／又は酸素である。
【００３２】
好ましくは、相互に独立してＧ及びＳ２の架橋基を介して結合した非芳香族、芳香族、非置換又は置換の炭素環基又は複素環基は、式（ＩＩ）によって表され：
−（Ｚ２ａ）ａ４−（Ｚ１−Ｃ１）ａ１−（Ｚ２−Ｃ２）ａ２−（Ｚ１ａ）ａ３−  （ＩＩ）
式中：
Ｃ１、Ｃ２はそれぞれ独立して、好ましくは架橋基Ｚ１及びＺ２及び／又はＺ１ａを介して相互に結合した非芳香族、芳香族、場合により置換された炭素環基又は複素環基を表し、好ましくはＣ１及びＣ２は、基Ｓ１及び／又はＳ２が長い分子軸を有するように、架橋基Ｚ１及びＺ２並びに／又はＺ１ａを介して対向位置にて結合され、並びに
Ｚ１、Ｚ２、Ｚ１ａ、Ｚ２ａはそれぞれ独立して、好ましくは−ＣＨ（ＯＨ）−、−ＣＨ２−、−Ｏ−、−ＣＯ−、−ＣＨ２（ＣＯ）−、−ＳＯ−、−ＣＨ２（ＳＯ）−、−ＳＯ２−、−ＣＨ２（ＳＯ２）−、−ＣＯＯ−、−ＯＣＯ−、−ＣＯＣＦ２−、−ＣＦ２ＣＯ−、−Ｓ−ＣＯ−、−ＣＯ−Ｓ−、−ＳＯＯ−、−ＯＳＯ−、−ＳＯＳ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＨ＝Ｎ−、−Ｃ（ＣＨ３）＝Ｎ−、−Ｏ−ＣＯ−Ｏ−、−Ｎ＝Ｎ−から選択される架橋基又は単結合を表し、
ここでａ１、ａ２、ａ３、ａ４は、ａ１＋ａ２＋ａ３＋ａ４≦６であるように、それぞれ独立して０〜３の整数を表し、好ましくはａ３及びａ４は０であり、ａ１＋ａ２は１、２、３又は４であり、より好ましくは１、２、最も好ましくは１である、
より好ましくは、Ｓ２の非芳香族、芳香族、非置換又は置換の炭素環基又は複素環基は、式（ＩＩ）によって表され、式中：
Ｃ１、Ｃ２は、群Ｇ１の化合物から選択され、群Ｇ１は：
【化２】
2019502943.tif 000004
からなる群から選択され、式中：
「 」は、式（ＩＩ）中の隣接する基へのＣ１及びＣ２の連結結合を示し；並びに
Ｌは−ＣＨ３、−ＯＣＨ３、ＣＦ３、−ＣＯＣＨ３、極性基、ニトロ、ニトリル、ハロゲン、例えばフルオル又はクロル、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、ＣＨ２＝Ｃ（ＣＨ３）−（ＣＯ）Ｏ−、−Ｏ−又はＣＨ２＝Ｃ（ＣＨ３）−Ｏ−であり、
ｕ１は０〜４の整数であり；
ｕ２は０〜３の整数であり；
ｕ３は０〜２の整数であり；
Ｚ１、Ｚ２、Ｚ１ａ、Ｚ２ａはそれぞれ独立して−Ｏ−、−ＣＯ−、−ＣＯＯ−、−ＯＣＯ−、−ＣＯＣＦ２−、−ＣＦ２ＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合を表し；但し、ヘテロ原子は相互に直接結合せず、
ａ１、ａ２、ａ３、ａ４は、ａ１＋ａ２＋ａ３＋ａ３≦６であるように、それぞれ独立して０〜３の整数を表し；好ましくはａ３は０であり、ａ１＋ａ２≦４である。
【００３３】
最も好ましくは、Ｓ１の架橋基を介して結合した非芳香族、芳香族、非置換又は置換炭素環又は複素環基は、式（ＩＩ）によって表され、式中：
Ｃ１、Ｃ２はそれぞれ独立して非置換又は置換の１，４−フェニレン基、２−メトキシ−１，４−フェニレン基、３−メトキシ−１，４−フェニレン基、２−トリフルオロメチル−１，４−フェニレン基、５−メトキシ−１，４−フェニレン基、２−フルオル−１，４−フェニレン、３−フルオル−１，４−フェニレン、５−フルオル−１，４−フェニレン、２，３，５，６−テトラフルオル−１，４−フェニレン基、１，４−シクロへキシレン基又は４，４’−ビフェニレン基を表し、並びに
Ｚ１、Ｚ２、Ｚ１ａ、Ｚ２ａは、それぞれ独立して、−Ｏ−、−ＣＯ−、−ＣＯＯ−、−ＯＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合を表し；並びに
ａ１、ａ２、ａ３、ａ４は独立して０又は１であり、好ましくはａ３及びａ４は０である。
【００３４】
特に最も好ましくは、Ｓ１の架橋基を介して結合した非芳香族、芳香族、非置換又は置換の炭素環基又は複素環基は、式（ＩＩ）によって表され、式中：
Ｃ１、Ｃ２はそれぞれ独立して、少なくとも１つのフルオル、メトキシ又はトリフルオロメチル置換又は非置換の１，４−フェニレンを表し；並びに
Ｚ１、Ｚ２、Ｚ１ａ、Ｚ２ａは、それぞれ独立して、−Ｏ−、−ＣＯ−、−ＣＯＯ−、−ＯＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合であり；並びに
ａ１、ａ２、ａ３、ａ４は独立して０又は１であり、好ましくはａ３及びａ４は０である。
【００３５】
より好ましくは、Ｓ２の架橋基を介して結合した非芳香族、芳香族、非置換又は置換の炭素環基又は複素環基は、式（ＩＩ）によって表され、
Ｃ１、Ｃ２は、上記の意味を有する群Ｇ１から選択され；並びに
Ｚ１、Ｚ２、Ｚ１ａ、Ｚ２ａは、それぞれ独立して、−Ｏ−、−ＣＯ−、−ＣＯＯ−、−ＯＣＯ−、−ＣＯＣＦ２−、−ＣＦ２ＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合であり、但し、ヘテロ原子は相互に直接結合せず、並びに
ａ１、ａ２、ａ３、ａ４は、ａ１＋ａ２＋ａ３＋ａ４≦６であるように、それぞれ独立して０〜３の整数を表し、好ましくはａ１＋ａ２≦４、ａ３及びａ４は０であり；並びに好ましくは、Ｓ２は、Ｚ１を介してＡに連結されている。
【００３６】
最も好ましくは、Ｓ２の架橋基を介して結合した非芳香族、芳香族、非置換又は置換炭素環基又は複素環基は、式（ＩＩ）によって表され、式中：
Ｃ１、Ｃ２は、それぞれ独立して、非置換又はハロゲン原子、極性基、及び／又は１〜１０個の炭素原子を有するアルコキシ基、アルキルカルボニルオキシ基若しくはアルキルオキシカルボニル基によって１置換若しくは多置換された１，４−フェニレン基、１，４−シクロへキシレン基又は４，４’−ビフェニレン基を表し、並びに
Ｚ１、Ｚ２、Ｚ１ａ、Ｚ２ａは、それぞれ独立して、−ＣＯＯ−、−ＯＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合であり；そして
ａ１、ａ２、ａ３、ａ４は独立して０又は１であり、好ましくはＳ２はＺ１を介してＡに結合している。
【００３７】
特に最も好ましくは、Ｓ２の架橋基を介して結合した非芳香族、芳香族、非置換又は置換炭素環基又は複素環基は、式（ＩＩＩ）で表され：
−（Ｚ２ａ）ａ４−（Ｚ１−Ｃ１）ａ１−（Ｚ１ａ）ａ３−  （ＩＩＩ）
式中：
Ｃ１は、好ましくは群Ｇ１の化合物から選択される、非芳香族、芳香族、非置換又は置換の炭素環基又は複素環基を表し、並びに
Ｚ１、Ｚ１ａ  Ｚ２ａは、相互に独立して、−ＣＯＯ−、−ＯＣＯ−、−ＯＣＯ（Ｃ１−Ｃ６）アルキル、−ＣＯＯＣＨ２（Ｃ１−Ｃ６）アルキル−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−若しくは単結合、又は直鎖若しくは分枝鎖の置換若しくは非置換Ｃ１−Ｃ８アルキレンであり、ここで、１個以上の−ＣＨ２−基は、相互に独立して、上記のように連結基、好ましくは−Ｏ−により置き換えられていてもよく；
ａ１、ａ３は１であり、ａ４は０又は１のいずれかである。
【００３８】
さらに、特に最も好ましくは、Ｓ２の架橋基を介して結合した非芳香族、芳香族、非置換又は置換の炭素環基又は複素環基は式（ＩＩＩ）を表し、式中：
Ｃ１は、置換若しくは非置換１，４−フェニレン、非置換であるか又はハロゲン原子によって、及び／又は１〜１０個の炭素原子を有するアルコキシ基、アルキルカルボニルオキシ基若しくはアルキルオキシカルボニル基によって１置換又は多置換されたシクロへキシレンであり、
Ｚ１、Ｚ１ａ、Ｚ２ａはそれぞれ相互に独立して、−ＣＯＯ−、−ＯＣＯ−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−若しくは単結合、又は直鎖若しくは分枝、置換若しくは非置換Ｃ１−Ｃ８アルキレンを表し、ここで１個以上の−Ｃ−基、−ＣＨ−基、−ＣＨ２−基は相互に独立して、上記の連結基によって、好ましくは−Ｏ−、−ＣＯＯ−、−ＯＣＯ−によって置き換えられ、より好ましくは、Ｚ２ａは単結合であり、
ａ１、ａ３は相互に独立して１を表し、ａ４は０又は１であり、好ましくはＳ２はＺ１を介してＡに結合している。
【００３９】
より好ましくは、Ｇは、単結合、非置換又は非置換の非芳香族、芳香族、非置換又は置換の炭素環基又は複素環基又は−（ＣＨ２）ｎ１−、−（ＣＨ２）ｎ１−Ｏ−（ＣＨ２）ｎ１−、（ＣＨ２）ｎ１−Ｏ（ＯＣ）−（ＣＨ２）ｎ１−、（ＣＨ２）ｎ１−（ＯＣ）Ｏ−（ＣＨ２）ｎ１−、（ＣＨ２）ｎ１−ＮＨ−（ＣＨ２）ｎ１−、（ＣＨ２）ｎ１−ＮＨ（ＯＣ）−（ＣＨ２）ｎ１−、−（ＣＨ２）ｎ１−（ＯＣ）ＮＨ−（ＣＨ２）ｎ１−、（ＣＨ２）ｎ１−Ｓ−（ＣＨ２）ｎ１−、（ＣＨ２）ｎ１−Ｓ（ＳＣ）−（ＣＨ２）ｎ１−、（ＣＨ２）ｎ１−（ＳＣ）ＮＨ−（ＣＨ２）ｎ１−、（ＣＨ２）ｎ１−ＮＨ（ＣＳ）−（ＣＨ２）ｎ１−、（ＣＨ２）ｎ１−（ＳＣ）Ｓ−（ＣＨ２）ｎ１−、（ＣＨ２）ｎ１−ＮＨＣＯＮＨ−（ＣＨ２）ｎ１−、（ＣＨ２）ｎ１−ＮＨＣＳＮＨ−（ＣＨ２）ｎ１−、（ＣＨ２）ｎ１−Ｏ（ＣＯ）Ｏ−（ＣＨ２）ｎ１−、−（ＣＨ２）ｎ１−ＯＣＯＮＨ−（ＣＨ２）ｎ１−、−（ＣＨ２）ｎ１−ＮＨＯＣＯ−（ＣＨ２）ｎ１−である。
【００４０】
最も好ましくは、Ｇは単結合、フェニレン、置換若しくは非置換のシクロヘキシレン又は−（ＣＨ２）ｎ１−、−（ＣＨ２）ｎ１−Ｏ（ＯＣ）−（ＣＨ２）ｎ１−、−（ＣＨ２）ｎ１−ＮＨ（ＣＯ）Ｏ−（ＣＨ２）ｎ１−、好ましくは−（ＣＨ２）１−、−（ＣＨ２）２−、−（ＣＨ２）５−、−（ＣＨ２）８−、−Ｏ（ＯＣ）−（ＣＨ２）６−、−Ｏ（ＯＣ）−（ＣＨ２）８−、−（ＣＨ２）３−ＮＨ（ＣＯ）Ｏ−（ＣＨ２）３−であり、式中、ｎ１は、相互に独立して０、１、２、３、４、５、６、７、８、９、１０、１１、１２、好ましくは０、１、２、３、４、５、６であり、より好ましくは０、１、２、３、４であり、最も好ましくは０、１又は２である。
【００４１】
より好ましくは、Ｓ２は単結合、直鎖又は分枝、置換又は非置換Ｃ１−Ｃ８アルキレン、より特にはＣ１−Ｃ６アルキレン、上記の好ましいもののうち、最も特にＣ１−Ｃ４アルキレンであり；ここで１個以上の、好ましくは隣接していない−Ｃ−基、−ＣＨ−基、−ＣＨ２−基は置換されていなくてもよく、又は
非置換若しくは置換の脂環式基、好ましくはシクロヘキシレン、又は非置換若しくは置換芳香族基、単結合、ヘテロ原子、−Ｏ−、−ＣＯ、−アリーレン−、−ＣＯ−Ｏ−、−Ｏ−ＣＯ−、−Ｏ−ＣＯ−Ｏ−によって、より好ましくは
非置換又は置換のシクロへキシレン又は非置換若しくは置換のフェニレン、単結合、−Ｏ−、−ＣＯ、−アリーレン−、−ＣＯ−Ｏ−、−Ｏ−ＣＯ−、−Ｏ−ＣＯ−Ｏ−によって、少なくとも１回置き換えられていてよく
但し連結基の酸素原子は相互に直接結合していない。
【００４２】
Ｓ２が芳香族基を含む場合、分子の残部への結合が芳香環の任意の炭素原子にて生じ得ることが、本発明にさらに含まれる。
【００４３】
用語「連結基」は、本発明の文脈において使用される場合、好ましくは、非置換又は置換脂環式基、好ましくはシクロヘキシレン、又は非置換若しくは置換芳香族基、単結合、ヘテロ原子、カチオン性炭素水素基、例えば−（Ｃ＋）−、−Ｏ−、−ＣＯ、−アリーレン−、−ＣＯ−Ｏ−、−Ｏ−ＣＯ−、
【化３】
2019502943.tif 000005
−ＣＮ、−ＮＲ１−、−ＮＲ１−ＣＯ−、−ＣＯ−ＮＲ１−、−ＮＲ１−ＣＯ−Ｏ−、−Ｏ−ＣＯ−ＮＲ１−、−ＮＲ１−ＣＯ−ＮＲ１−、−ＣＨ＝ＣＨ−、−Ｃ≡Ｃ−、−Ｏ−ＣＯ−Ｏ−及び−Ｓｉ（ＣＨ３）２−Ｏ−Ｓｉ（ＣＨ３）２−からなる群から選択され、式中：
Ｒ１は水素原子又はＣ１−Ｃ６アルキルを表し、
但し連結基の酸素原子は相互に直接結合していない。
【００４４】
連結基の置換された脂環式基又は芳香族基の置換基は、１以上であってよく、好ましくはハロゲン、例えばフルオル、クロロ、ブロモ、ヨード、好ましくはフルオロ／クロロ、より好ましくはフルオル；又はＣ１−Ｃ６アルコキシ、例えば好ましくはメトキシ若しくはトリフルオロメチルである。
【００４５】
本発明のさらなる実施形態では、Ｅは、好ましくは、置換又は非置換フェニレン、単結合、−Ｏ−、−ＣＯＯ−、−ＯＯＣ−、−ＮＨＣＯ−、−ＣＯＮＨ−、−ＣＯＮＲ２−、−ＮＲ２ＣＯ、−ＳＣＳ、−ＣＯ−であり、最も好ましくは、Ｅは、−Ｏ−、−ＣＯＯ−、−ＯＯＣ−又は置換若しくは非置換フェニレンである。
【００４６】
好ましい実施形態では、Ｗは、Ａで置換されたフェニル環であり、ここでＡは１個以上のハロゲン、Ｈ又は１個以上の置換又は非置換Ｃ１−Ｃ２４アルキル、１個以上の置換又は非置換Ｃ１−Ｃ２４アルケニル、１個以上の置換又非置換Ｃ１−Ｃ２４アルキニル、又は１個以上のカルボン酸であり、ここで１個以上の−Ｃ−基、−ＣＨ−基、−ＣＨ２−基は、相互に独立してヘテロ原子で置き換えられてもよい。
【００４７】
より好ましいＴは、単結合、直鎖Ｃ１−Ｃ１６アルキルであり、ここで少なくとも１個の−Ｃ−基、−ＣＨ−基、−ＣＨ２−基又は−ＣＨ３基は、相互に独立して置き換えられていないか、又は少なくとも１個のヘテロ原子によって置き換えられていて、好ましくは−Ｃ−基、−ＣＨ−基、−ＣＨ２−基は置き換えられていないか、又は少なくとも１個のヘテロ原子によって置き換えられていて、ここでヘテロ原子は−Ｏ−若しくは−Ｓ−であることができ；及び／又は第１級、第２級、第３級若しくは第４級窒素、例えばアンモニウムカチオンによって、より好ましくは第２級若しくは第３級アミンによって置き換えられ；及び／又は連結基であって、より好ましくはハロゲン、例えばフルオロ、クロロ、ブロモ、ヨード、より好ましくはフルオロ及び／若しくはクロロ、最も好ましくはフルオロ等の連結基及び／又は好ましくは非置換又は置換の脂環式基又は芳香族基、−ＣＨ＝ＣＨ−、−Ｃ≡Ｃ−、単結合、ヘテロ原子、−Ｏ−、−ＣＯ、−ＣＯ−Ｏ−、−Ｏ−ＣＯ−、
【化４】
2019502943.tif 000006
−ＣＮ、−ＮＲ１−である連結基によって置き換えられ、ここで
Ｒ１は水素原子又はＣ１−Ｃ６アルキルを表し、
但し連結基の酸素原子は相互に直接結合せず；
又は／及びＴは直鎖Ｃ１−Ｃ１６アルキルであり、ここで少なくとも１個の−Ｃ−基、−ＣＨ−基、−ＣＨ２−基若しくは−ＣＨ３基は相互に独立して置き換えられていないか、又は−Ｏ−（ＣＨ２）ｎ−、−ＯＣＯ−（ＣＨ２）ｎ−、ＯＯＣ−（ＣＨ２）ｎ−、−ＮＨ−（ＣＨ２）ｎ−、−Ｓ−（ＣＨ２）ｎ−、ＳＳＣ−（ＣＨ２）ｎ−、−ＳＣＳ−（ＣＨ２）ｎ−、−Ｏ−（ＣＨ２）ｎ−Ｏ−、−Ｏ−（ＣＨ２）ｎ−ＣＯＯ−、−Ｏ−（ＣＨ２）ｎ−ＯＣＯ−、ＯＯＣ−（ＣＨ２）ｎ−Ｏ−、−ＯＣＯ−（ＣＨ２）ｎ−Ｏ−、−Ｏ−（ＣＨ２）ｎ−ＮＨ−、−ＮＨ−（ＣＨ２）ｎ−Ｏ−、ＯＯＣ−（ＣＨ２）ｎ−ＮＨ−、−ＮＨ−（ＣＨ２）ｎ−ＣＯＯ−、−ＯＣＯ−（ＣＨ２）ｎ−ＮＨ−、−ＯＣＯ−（ＣＨ２）ｎ−ＮＨ−、ＮＨ−（ＣＨ２）ｎ−ＮＨ−、−Ｓ−（ＣＨ２）ｎ−Ｓ−、−Ｓ−（ＣＨ２）ｎ−ＣＳＳ−、−Ｓ−（ＣＨ２）ｎ−ＳＣＳ−、ＳＳＣ−（ＣＨ２）ｎ−Ｓ−、−ＳＣＳ−（ＣＨ２）ｎ−Ｓ−、−ＳＣＳ−（ＣＨ２）ｎ−Ｓ−、−Ｏ−（ＣＨ２）ｎ−Ｓ−、−Ｏ−（ＣＨ２）ｎ−ＣＳＳ−、−Ｏ−（ＣＨ２）ｎ−ＳＣＳ−、ＯＯＣ−（ＣＨ２）ｎ−Ｓ−、−ＯＣＯ−（ＣＨ２）ｎ−Ｓ−、−ＯＣＯ−（ＣＨ２）ｎ−Ｓ−、−Ｓ−（ＣＨ２）ｎ−Ｏ−、−Ｓ−（ＣＨ２）ｎ−ＣＯＯ−、−Ｓ−（ＣＨ２）ｎ−ＯＣＯ−、−ＳＳＣ−（ＣＨ２）ｎ−Ｏ−、−ＳＣＳ−（ＣＨ２）ｎ−Ｏ−、−ＳＣＳ−（ＣＨ２）ｎ−Ｏ−、−Ｓ−（ＣＨ２）ｎ−ＮＨ−、−ＮＨ−（ＣＨ２）ｎ−Ｓ−、ＳＳＣ−（ＣＨ２）ｎ−ＮＨ−、−ＮＨ−（ＣＨ２）ｎ−ＣＳＳ−、−ＳＣＳ−（ＣＨ２）ｎ−ＮＨ−及び−ＳＣＳ−（ＣＨ２）ｎ−ＮＨ−基から選択される少なくとも１個の基によって置き換えられ；
ここでｎは、１、２、３、４、５、６、７、８、９、１０、１１、１２、好ましくは１、２、３、４、５、６、より好ましくは２、３、４、５、６の整数である。
【００４８】
本発明の好ましい実施形態では、Ｅは、好ましくは、置換又は非置換フェニレン、単結合、−Ｏ−、−ＣＯＯ−、−ＯＯＣ−、−ＮＨＣＯ−、−ＣＯＮＨ−、−ＣＯＮＲ２−、−ＮＲ２ＣＯ、−ＳＣＳ、−ＣＯ−であり、最も好ましくは、Ｅは、−Ｏ−、−ＣＯＯ−、−ＯＯＣ−又は置換若しくは非置換フェニレンである。
【００４９】
本発明の文脈において、表現「末端基」は、以下からなる群から選択される：
その電子密度の非局在化を有する化学基及び／又はその隣接原子の電子密度の非局在化を誘導する化学基；
ハロゲン、好ましくはフルオロ、クロロ、ブロモ又はヨード、特にクロロ又はフルオロ；
ハロゲンを含有する基、好ましくはフルオロ−、クロロ−、ブロモ−、ヨード−アルキル、特にフルオロ−、クロロ−、−アルキル、より好ましくはフルオロ−アルキル、特にトリフルオロメチル；
酸素を含有する基、好ましくはヒドロキシ、カルボニル、例えばケトン又はアルデヒド基、炭酸エステル、カルボン酸塩、カルボン酸、カルボキシルエステル、エーテル、例えばＣ１−Ｃ６アルコキシ、アセタール又はケタール基、オルトカーボネートエステル、
カチオン、アニオン、塩を含有する基；
窒素を含有する基、好ましくはカルボキサミド、第１級アミン、第２級アミン、例えばジ−（Ｃ１−Ｃ１６アルキル）アミノ、第３級アミン、アンモニウムイオン、第１級ケチミン、第２級ケチミン、第１級アルジミン、第２級アルジミン、アミノカルボニル、イミド、アジド、アゾ、シアネート、イソシアネート、ニトレート、ニトリル、イソニトリル、ニトロソオキシ、ニトロ、ニトロソ、ピリジル、
硫黄を含有する基、好ましくはスルフヒドリル、スルフィド、ジスルフィド、スルフィニル、スルホニル、スルフィノ、スルホ、チオシアネート、イソチオシアネート、カルボノチオイル
リンを含有する基、好ましくはホスフィノ、ホスホノ、ホスファート、
少なくとも１個の−Ｃ−基、−ＣＨ−基又は−ＣＨ２−基が置き換えられていないか、又はヘテロ原子、例えば−Ｏ−、−Ｓ−によって若しくは又はアンモニムカチオンである第１級、第２級、第３級若しくは第４級窒素、好ましくはイソプロピル、ｔｅｒｔ−ブチル、ｓｅｃ−ブチル、ネオペンチル、イソペンチルによって置き換えられてよい、非置換又は置換分枝アルキル；
少なくとも１個の−Ｃ−基、−ＣＨ−基又は−ＣＨ２−基がヘテロ原子によって、又はアンモニウムカチオンである第１級、第２級、第３級又は第４級窒素によって置換されている、非置換又は置換直鎖アルキル；
１個以上の−Ｃ−基、−ＣＨ−基、−ＣＨ２−基は相互に独立して置き換えられていないか、又は連結基によって置き換えられ、好ましくは−エン（ｅｎ）基がアルケニル基の末端位置にある、非置換又は置換直鎖又は分枝アルケニル、特に−Ｏ−アルケニル、−ＯＯＣ−アルケニル、−ＯＣＯ−アルケニル、−ＯＣＮＨアルケニル、−ＮＨＣＯアルケニル、好ましくはアルキルアクリロイルオキシ、好ましくはメタクリロイルオキシ、アクリロイルオキシ、ビニル、ビニルオキシ、アリル、アリルオキシ；
少なくとも１個の−Ｃ−基、−ＣＨ−基又は−ＣＨ２−基が置き換えられていないか、又は連結基によって置き換えられ、好ましくはここで
イル（ｙｌ）基がアルキニル基の末端位置にある、非置換又は置換直鎖又は分枝アルキニル、特に−Ｏ−アルキニル、−ＯＯＣ−アルキニル、−ＯＣＯ−アルキニル、−ＯＣＮＨアルキニル、−ＮＨＣＯアルキニル、好ましくは−≡−、−≡−ＣＨ３、アセチル；
好ましくは５、６、１０又は１４環原子を包含する、非置換又は置換の、炭素環式若しくは複素環式芳香族基又は脂環式基、例えばフラン、ベンジル又はフェニル、ピリジニル、ピリジニウムカチオン、ピリミジニル、ピリジニウムカチオン、ナフチルであって、ビフェニリル又はトリフェニルのような環集合体を形成してもよく、中断されていない又は少なくとも１個のヘテロ原子及び／若しくは少なくとも１個の架橋基によって中断されている；又はフェナントリル、テトラリニルのような縮合多環系。
好ましくは芳香族基はベンジル、フェニル、ビフェニル又はトリフェニルである。より好ましい芳香族基は、ベンジル、フェニル及びビフェニルであり；さらに
非置換又は置換脂環式基は、好ましくは非芳香族炭素環又は複素環基であり、複素環基は炭素環基を示し、少なくとも１つの−Ｃ−基、−ＣＨ−基又は−ＣＨ２−基は置き換えられていないか、又はヘテロ原子、例えば、−Ｏ−、−Ｓ−、又はアンモニウムカチオンである第１級、第２級、第３級若しくは第４窒素によって置き換えられていてよく；及び好ましくは脂環式基は３〜３０個の炭素原子を有する環系であり、及び好ましくはシクロプロピル、シクロブチル、シクロペンチル、シクロペンチル、シクロヘキシル、シクロヘキシル、シクロヘキサジエニル、デカリニル、アジリジニル、オキシラニル、アズリニル、アジリジウムカチオン、オキシレニル、チイレニル（ｔｈｉｉｒｅｎｙｌ）、ジアジリンジアジリジウムカチオン、オキサジリジニル、オキサジリジニウムカチオン、ジオキシラニル、アゼチジニル、アゼチニウムカチオンアゼト（ａｚｅｔｉｎｉｕｍ  ｃａｔｉｏｎ  ａｚｅｔｅ）、アゼチジンカチオン、オキセタニル、オキセチル、チエタニル、チエチル（ｔｈｉｅｔｙｌ）、ジアゼチジニル、ジアゼチジニウムカチオン、ジオキセタニル、ジオキセチル（ｄｉｏｘｅｔｙｌ）、ジチエタニル、ジチエチル（ｄｉｔｈｉｅｔｙｌ）、オキソラニル、チオラニル、ピロリジニル、ピロリジニウムカチオンピロール、チオフェ（ｔｈｉｏｐｈｅ）、ピロリル、フラニル、ジオキサニル、ジオキソラニル、ジチオラニル、マレインイミジル、マレインアミジル、オキサゾリニル、オキサゾリジニル、オキサゾリニウムカチオン（ｏｘａｚｏｌｉｄｎｉｕｍ  ｃａｔｉｏｎ）、オキサゾリル、イソオキサゾリル、イミダゾリル、イミダゾリウムカチオン、イミダゾリジニル、イミダゾリニウムカチオン、ピラゾリジニル、ピラゾリジニウムカチオン、ピラゾリル、ピラゾリウムカチオン、ピラゾリニル、チアゾリジニル、チアゾリジニウムカチオン、チアゾリル、チアゾリウムカチオン、チアゾリニル、イソチアゾリル、フラザニル、オキサジアゾリル、ジチアゾリル、テトラゾリル、ピペリジニル、ピペリジウムカチオン、ピペラジウムオキサン、ピラニル、チアニル、チオピラニル、ピペラジニル、ジアジニル、モルホリニル、オキサジニル、チオモルホリニル、チアジニル、ジオキシニル、ジオキサニル、ジチアニル、ジチイニル（ｄｉｔｈｉｉｎｙｌ）、トリアジニル、テトラジニル、アゼパニル、アゼピニル、例えばオキセパニル、オキセピニル、チエパニル、チエピニル、ホモピペラジニル、ジアゼピニル、チアゼピニル、アゾカニル、アゾシニル、オキセカニル（ｏｘｅｃａｎｙｌ）、キノリニル、キノリニウムカチオン、ベンゾチフェニル（ｂｅｎｚｏｔｈｉｐｈｅｎｙｌ）、インドリル、ベンゾフラニル、アクリジニル、ジベンゾチオフェニル、カルバゾリル、ジベンゾフラニル；イミダゾリウムカチオン、ピラゾリウムカチオンから選択されるアンモニウムカチオンである。
【００５０】
好ましくは、本発明の文脈において、表現「末端基」は、例えば好ましくは、
ハロゲン、好ましくはフルオロ、クロロ、ブロモ又はヨード、特にクロロ又はフルオロ；
ハロゲンを含有する基、好ましくはフルオロ−、クロロ−、ブロモ−、ヨード−アルキル、特にフルオロ−、クロロ−、−アルキル、より好ましくはフルオロ−アルキル、特にトリフルオロメチル；
酸素を含有する基、好ましくはヒドロキシ、カルボニル、例えばケトン基又はアルデヒド基、炭酸エステル、カルボン酸塩、カルボン酸、カルボキシルエステル、エーテル、例えばＣ１−Ｃ６アルコキシ、アセタール基又はケタール基、オルトカーボネートエステル；
窒素を含有する基、好ましくはカルボキサミド、第１級アミン、第２級アミン、例えばジ（Ｃ１−Ｃ１６アルキル）アミノ、第３級アミン、アンモニウムイオン、第１級ケチミン、第２級ケチミン、第１級アルジミン、第２級アルジミン、アミノカルボニル、イミド、アジド、アゾ、シアナート、イソシアナート、ニトラート、ニトリル、イソニトリル、ニトロソオキシ、ニトロ、ニトロソ、ピリジル；
好ましくは−≡−、−≡−ＣＨ３、アセチルである、非置換又は置換直鎖又は分枝アルキニル
好ましくは５、６、１０又は１４環原子を包含する、非置換又は置換の、炭素環式若しくは複素環式芳香族基又は脂環式基、例えばフラン、ベンジル又はフェニル、ピリジニル、ピリジニウムカチオン、ピリミジニル、ピリジニウムカチオン、ナフチルであって、ビフェニリル又はトリフェニルのような環集合体を形成してもよく、中断されていない又は少なくとも１個のヘテロ原子及び／若しくは少なくとも１個の架橋基によって中断されている；又は縮合多環系、例えばフェナントリル、テトラリニルを表す。好ましくは芳香族基はベンジル、フェニル、ビフェニル又はトリフェニルである。より好ましい芳香族基はベンジル、フェニル及びビフェニルである；
より好ましくは、クロロ又はフルオロ、トリフルオロメチル、エーテル、例えばＣ１−Ｃ６アルコキシ、ジ−（Ｃ１−Ｃ１６アルキル）アミノ、ニトリル、ピリジル、好ましくは−≡−、−≡−ＣＨ３、アセチルである非置換又は置換直鎖又は分枝アルキニル；好ましくは５、６、１０又は１４環原子を包含する、非置換又は置換の、炭素環式若しくは複素環式芳香族基又は脂環式基、例えばフラン、ベンジル又はフェニル、ピリジニル、ピリジニウムカチオン、ピリミジニル、ピリジニウムカチオン、ナフチルであって、ビフェニリル又はトリフェニルのような環集合体を形成してもよく、中断されていない又は少なくとも１個のヘテロ原子及び／若しくは少なくとも１個の架橋基によって中断されている；又は縮合多環系、例えばフェナントリル、テトラリニルである。好ましくは芳香族基はベンジル、フェニル、ビフェニル又はトリフェニルである。より好ましい芳香族基はベンジル、フェニル及びビフェニルである；
最も好ましくは、クロロ又はフルオロ、トリフルオロメチル、エーテル、例えばＣ１−Ｃ６アルコキシ、ジ−（Ｃ１−Ｃ１６アルキル）アミノ、ニトリル、ピリジル、好ましくは−≡−、−≡−ＣＨ３、アセチルである非置換又は置換直鎖又は分枝アルキニル；非置換又は置換ベンジル、フェニル又はビフェニルであり；特に好ましくはニトリルである。
【００５１】
本発明の文脈において使用される架橋基は、好ましくは−ＣＨ（ＯＨ）−、−ＣＯ−、−ＣＨ２（ＣＯ）−、−ＳＯ−、−ＣＨ２（ＳＯ）−、−ＳＯ２−、−ＣＨ２（ＳＯ２）−、−ＣＯＯ−、−ＯＣＯ−、−ＣＯＣＦ２−、−ＣＦ２ＣＯ、−Ｓ−ＣＯ−、−ＣＯ−Ｓ−、−ＳＯＯ−、−ＯＳＯ−、−ＳＯＳ−、−Ｏ−ＣＯ−Ｏ−、−ＣＨ２−ＣＨ２−、−ＯＣＨ２−、−ＣＨ２Ｏ−、−ＣＨ＝ＣＨ−、−Ｃ≡Ｃ−、−（Ｃ１−Ｃ６アルキル）１−６Ｃ＝ＣＨ−ＣＯＯ−、−ＣＨ＝ＣＨ−ＣＯＯ−、−ＯＣＯ−ＣＨ＝ＣＨ−、−ＯＣＯ−ＣＨ＝Ｃ（Ｃ１−Ｃ６アルキル）１−６ＣＨ−、−ＣＨ＝Ｎ−、−Ｃ（ＣＨ３）＝Ｎ−、−Ｎ＝Ｎ−、ヘテロ原子、カチオン性炭素水素基、例えば−（Ｃ＋）−若しくは単結合；又は１個以上の−Ｃ−基、−ＣＨ−基、−ＣＨ２−基が相互に独立して、置き換えられていないか、若しくは上記のような連結基によって置き換えられていてよい、環式、直鎖若しくは分枝、置換又は非置換Ｃ１−Ｃ２４アルキレンから選択される。
【００５２】
本発明の文脈において、アルキルは非置換又は置換アルキルの意味を有し、置換アルキルはアルキレンの意味も有する。
【００５３】
アルキル、アルキルオキシ、アルコキシ、アルキルカルボニルオキシ、アクリロイルオキシアルコキシ、アクリロイルオキシアルキル、アクリロイルオキシアルケン、アルキルオキシカルボニルオキシ、アルキルアクリロイルオキシ、メタクリロイルオキシアルコキシ、メタクリロイルオキシアルキル、メタクリロイルオキシアルケン、アルキルメタクリロイルオキシ、アルキルメタクリロイルオキシ、アルキルメタクリロイルオキシ、アルキルビニル、アルキルビニルオキシ及びアルキルアリルオキシ及びアルキレンは、本発明の文脈で使用する場合、それらのアルキル残基、それぞれ、それらのアルキレン残基、環式、直鎖又は分枝、置換又は非置換アルキル、それぞれ、アルキレンを示し、ここで１個以上の、好ましくは隣接していない−Ｃ−基、−ＣＨ−基又は−ＣＨ２−基は、置き換えられていないか、又は連結基により置き換えられていてもよく、好ましくは−Ｏ−、ＮＨ、−ＣＯＯ、ＯＣＯにより置き換えられていてもよい。
【００５４】
さらに、本発明の文脈において、「アルキル」は分枝又は直鎖、非置換又は置換アルキル、好ましくはＣ１−Ｃ４０アルキル、特にＣ１−Ｃ３０アルキル、好ましくはＣ１−Ｃ２０アルキル、より好ましくはＣ１−Ｃ１６アルキル、最も好ましくはＣ１−Ｃ１０アルキル、特に最も好ましくはＣ１−Ｃ６アルキルである。したがって、アルキレンは、例えばＣ１−Ｃ４０アルキレン、特にＣ１−Ｃ３０アルキレン、好ましくはＣ１−Ｃ２０アルキレン、より好ましくはＣ１−Ｃ１６アルキレン、最も好ましくはＣ１−Ｃ１０アルキレン、特に最も好ましくはＣ１−Ｃ６アルキレンである。
【００５５】
本発明の文脈において、下記に与えられるアルキルの定義は、同様にアルキレンにも適用可能である。
【００５６】
Ｃ１−Ｃ６アルキルは、例えばメチル、エチル、プロピル、イソプロピル、ブチル、ｓｅｃ−ブチル、ｔｅｒｔ−ブチル、ペンチル又はヘキシルである。
【００５７】
Ｃ１−Ｃ１０アルキルは、例えばメチル、エチル、プロピル、イソプロピル、ブチル、ｓｅｃ−ブチル、ｔｅｒｔ−ブチル、ペンチル、ヘキシル、ヘプチル、オクチル、ノニル、デシルである。
【００５８】
Ｃ１−Ｃ１６アルキルは、例えばメチル、エチル、プロピル、イソプロピル、ブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル又はヘキサデシルである。
【００５９】
Ｃ１−Ｃ２０アルキルは、例えばメチル、エチル、プロピル、イソプロピル、ブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシルである。
【００６０】
Ｃ１−Ｃ２４アルキルは、例えばメチル、エチル、プロピル、イソプロピル、ブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシルである。
【００６１】
Ｃ１−Ｃ３０アルキルは、例えば、メチル、エチル、プロピル、イソプロピル、ブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘンエイコシル、トリコシル、テトラコシ（ｔｅｔｒａｃｏｓｙ）、ペンタコシル、ヘキサコシル（ｈｅｘａｃｏｓｄｙ）、ヘプタコシル、オクタコシル、ノナコシ（ｎｏｎａｃｏｓｙ）又はトリアコンチルである。
【００６２】
Ｃ１−Ｃ４０アルキルは、例えばメチル、エチル、プロピル、イソプロピル、ブチル、ｓｅｃ−ブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘンエイコシル、トリコシル、テトラコシ、ペンタコシル、ヘキサコシル（ｈｅｘａｃｏｓｄｙ）、ヘプタコシル、オクタコシル、ノナコシ（ｎｏｎａｃｏｓｙ）、トリアコンチル又はテトラコンチルである。
【００６３】
Ｃ１−Ｃ６アルコキシは、例えばメトキシ、エトキシ、プロポキシ、イソプロポキシ、ブトキシ、ｓｅｃ−ブトキシ、ｔｅｒｔ−ブトキシ、ペントキシ又はヘキソキシである。
【００６４】
Ｃ１−Ｃ２０アクリロイルオキシアルキレン、好ましくはＣ１−Ｃ１０アクリロイルオキシアルキレン、
Ｃ１−Ｃ６アクリロイルオキシアルキレンは、例えばアクリロイルオキシメチレン、アクリロイルオキシエチレン、アクリロイルオキシプロピレン、アクリロイルオキシイソプロピレン、アクリロイルオキシブチレン、アクリロイルオキシ−ｓｅｃ−ブチレン、アクリロイルオキシペンチレン、アクリロイルオキシヘキシレン、アクリロイルオキシヘプチレン、アクリロイルオキシオクチレン、アクリロイルオキシノニレン、アクリロイルオキシデシレン、アクリロイルオキシウンデシレン、アクリロイルオキシドデカン、アクリロイルオキシトリデシレン、アクリロイルオキシテトラデシレン、アクリロイルオキシペンチルデカン、アクリロイルオキシヘキサデシレン、アクリロイルオキシヘプタデシレン、アクリロイルオキシオクタデシレン、アクリロイルオキシノンデシレン、アクリロイルオキシエイコシレンである。
【００６５】
Ｃ１−Ｃ２０メタクリロイルオキシアルキレン、好ましくはＣ１−Ｃ１０メタクリロイルオキシアルキレン、
Ｃ１−Ｃ６メタクリロイルオキシアルキレンは、例えばメタクリロイルオキシメチレン、メタクリロイルオキシエチレン、メタクリロイルオキシプロピレン、メタクリロイルオキシイソプロピレン、メタクリロイルオキシブチレン、メタクリロイルオキシ−ｓｅｃ−ブチレン、メタクリロイルオキシペンチレン、メタクリロイルオキシへキシレン、メタクリロイルオキシヘプチレン、メタクリロイルオキシオクチレン、メタクリロイルオキシノニレン、メタクリロイルオキシデシレン、メタクリロイルオキシウンデシレン、メタクリロイルオキシドデカン、メタクリロイルオキシトリデシレン、メタクリロイルオキシテトラデシレン、メタクリロイルオキシペンチルデカン、メタクリロイルオキシヘキサデシレン、メタクリロイルオキシヘプタデシレン、メタクリロイルオキシオクタデシレン、メタクリロイルオキシノンデシレン、メタクリロイルオキシエイコシレンである。
【００６６】
Ｃ１−Ｃ２０アクリロイルオキシアルコキシ、好ましくはＣ１−Ｃ１０アクリロイルオキシアルコキシ、
Ｃ１−Ｃ６アクリロイルオキシアルコキシは、例えばアクリロイルオキシメトキシ、アクリロイルオキシエトキシ、アクリロイルオキシプロポキシ、アクリロイルオキシイソプロポキシ、アクリロイルオキシブトキシ、アクリロイルオキシ−ｓｅｃ−ブトキシ、アクリロイルオキシペントキシ、アクリロイルオキシヘキソキシ、アクリロイルオキシヘプトキシ、アクリロイルオキシオクトキシ、アクリロイルオキシノノキシ、アクリロイルオキシデコキシ、アクリロイルオキシウンデコキシ、アクリロイルオキシドデカノキシ、アクリロイルオキシトリデシルオキシである。
【００６７】
Ｃ１−Ｃ２０メタクリロイルオキシアルコキシ、好ましくはＣ１−Ｃ１０メタクリロイルオキシアルコキシ、
Ｃ１−Ｃ６メタクリロイルオキシアルコキシは、例えばメタクリロイルオキシメトキシ、メタクリロイルオキシエトキシ、メタクリロイルオキシプロポキシ、メタクリロイルオキシイソプロポキシ、メタクリロイルオキシブトキシ、メタクリロイルオキシ−ｓｅｃ−ブトキシ、メタクリロイルオキシペントキシ、メタクリロイルオキシヘキソキシ、メタクリロイルオキシヘプトキシ、メタクリロイルオキシオクトキシ、メタクリロイルオキシノノキシ、メタクリロイルオキシデコキシ、メタクリロイルオキシウンデコキシ、メタクリロイルオキシドデカノキシ、メタクリロイルオキシトリデシルオキシである。
【００６８】
脂肪族基は、例えば飽和又は不飽和１価、２価、３価、４価、５価、６価、７価、８価、９価、１０価アルキル、アルキレン、アルキルオキシ、アルキルカルボニルオキシ、アクリロイルオキシ、アルキルアクリル、アルキルメタクリル、アルキル（アルキレン）アクリル（アクリレン）、アルキル（アルキレン）メタクリル（メタクリレン）、アルキルオキシカルボニルオキシ、アルキルオキシカルボニルオキシ  メタクリロイルオキシ、アルキルビニル、アルキルビニルオキシ又はアルキルアリルオキシであり、これらは１個又は複数のヘテロ原子及び／又は架橋基を含み得る。
【００６９】
脂環式基は、好ましくは非芳香族基又は単位であり、置換又は非置換であってもよい。好ましくは、脂環式基は、非芳香族炭素環基又は複素環基であり、例えば３〜３０個の炭素原子を有する環系、例えばシクロプロパン、シクロブタン、シクロペンタン、シクロペンテン、シクロヘキサン、シクロヘキセン、シクロヘキサジエン、デカリン、テトラヒドロフラン、ジオキサン、ピロリジン、ピペリジン又はステロイド骨格、例えばコレステロールを表す。好ましい脂環式基はシクロヘキセンである。脂環式基の置換基は、ハロゲン、好ましくはフッ素及び／又はクロロ、Ｃ１−Ｃ６アルコキシ、好ましくはメトキシ又はトリフルオロメチルである。
【００７０】
用語「芳香族」は、本発明の文脈において使用する場合、好ましくは、５、６、１０又は１４の環原子を含む非置換又は置換炭素環基及び複素環基、例えばフラン、ベンゼン又はフェニレン、ピリジン、ピリミジン、ナフタレンであって、ビフェニレン又はトリフェニレンなどの環集合体を形成してもよく、中断されていない又は少なくとも１個のヘテロ原子及び／若しくは少なくとも１個の架橋基によって中断されている；又は縮合多環系、例えばフェナントレン、テトラリンを示す。好ましくは芳香族基はベンゼン、フェニレン、ビフェニレン又はトリフェニレンである。より好ましい芳香族基は、ベンゼン、フェニレン及びビフェニレンである。芳香族基又は炭素環基及び複素環基の特に好ましい置換基は、ハロゲン、好ましくはフッ素及び／又はクロロ、Ｃ１−Ｃ６アルコキシ、好ましくはメトキシ又はトリフルオロメチルである。
【００７１】
炭素環式若しくは複素環式芳香族基又は脂環式基は、好ましくは３、４、５、６、１０又は１４個の環原子を包含し、例えばアジリジン、エポキシ、シクロプロピル、フラン、ピロリジン、オキサゾリン、イミダゾール、ベンゼン、ピリジン、トリアジン、ピリミジン、ナフタレン、フェナントレン、ビフェニレン又はテトラリン単位、好ましくは、ナフタレン、フェナントレン、ビフェニレン又はフェニレン、より好ましくは、ナフタレン、ビフェニレン又はフェニレン、最も好ましくはフェニレンである。
【００７２】
特に好ましい炭素環式及び複素環式芳香族基の置換基は、ハロゲン、好ましくは、フルオロ又は／及びクロロ、Ｃ１−Ｃ６アルコキシ、好ましくはメトキシ又はトリフルオロメチルである。
【００７３】
非置換又は置換の炭素環式若しくは複素環式芳香族基又は脂環式基は、例えば非置換又は一置換若しくは多置換である。炭素環式又は複素環式芳香族基の好ましい置換基は、少なくとも１個のトリフルオロメチル、ハロゲン、例えばフルオル、クロロ、ブロモ、ヨード、特にフルオル及び／又はクロロであり、より特にフルオル、ヒドロキシル、極性基、アクリロイルオキシ、アルキルアクリロイルオキシ、アルコキシ、特にメトキシ、エトキシ、プロポキシ；アルキルカルボニルオキシ、アルキルオキシカルボニルオキシ、アルキルオキソカルボニルオキシ（ａｌｋｙｌｏｘｏｃａｒｂｏｎｙｌｏｘｙ）、メタクリロイルオキシ、ビニル、ビニルオキシ及び／又はアリルオキシ基であり、ここでアルキル残基は好ましくは１〜２０個の炭素原子、より好ましくは１〜１０個の炭素原子を有する。好ましい極性基は、ニトロ、ニトリル若しくはカルボキシ基、及び／又は非置換、一置換又は多置換された環式直鎖又は分枝Ｃ１−Ｃ３０アルキルである。Ｃ１−Ｃ３０アルキルの好ましい置換基は、メチル、フッ素及び／又は塩素であり、ここで１個以上の、好ましくは隣接していない−Ｃ−基、−ＣＨ−基、−ＣＨ２−基は相互に独立して連結基で置き換えられていてもよい。好ましくは、連結基は、−Ｏ−、−ＣＯ−、−ＣＯＯ−及び／又は−ＯＣＯ−から選択される。
【００７４】
５個又は６個の原子の単環は、例えばフラン、ベンゼン、好ましくはフェニレン、ピリジン、ピリミジン、ピリジンカチオン、ピリミジンカチオンである。
【００７５】
８個、９個又は１０個の原子の二環系は、例えばナフタレン、ビフェニレン又はテトラリンである。
【００７６】
１３個又は１４個の原子の三環系は、例えばフェナントレンである。
【００７７】
用語「フェニレン」は、本発明の文脈において使用される場合、好ましくは場合により置換されている１，２−、１，３−又は１，４−フェニレン基を示す。フェニレンの特に好ましい置換基は、ハロゲン、好ましくはフルオル及び／又はクロロ、Ｃ１−Ｃ６アルコキシ、好ましくはメトキシ又はトリフルオロメチルである。フェニレン基は、１，３−又は１，４−フェニレン基のいずれかであることが好ましい。１，４−フェニレン基が特に好ましい。
【００７８】
用語「ハロゲン」は、クロロ、フルオロ、ブロモ又はヨード置換基、好ましくはクロロ又はフルオロ置換基、より好ましくはフルオロを示す。
【００７９】
用語「ヘテロ原子」は、本発明の文脈において使用される場合、中性、アニオン性又はカチオン性ヘテロ原子であり、主に酸素、硫黄及び窒素、ハロゲン、例えばフルオロ、クロロ、ブロモ、ヨード、より好ましくはフルオロ及び／又はクロロ、最も好ましくはフルオロ；好ましくはハロゲン、酸素及び窒素であり、後者の場合、第１級アミン、第２級アミン、第３級アミン又は第４級アンモニウムカチオン、好ましくは−ＮＨ−の形態である。
【００８０】
用語「場合により置換されている」は、本発明の文脈において使用される場合、低級アルキル、例えばＣ１−Ｃ６アルキル、低級アルコキシ、例えばＣ１−Ｃ６アルコキシ、ヒドロキシ、ハロゲン又は上で定義したような極性基で主に置換されていることを意味する。
【００８１】
直鎖又は分枝アルキル、アルキレン、アルコキシ、アルキルカルボニルオキシ、アクリロイルオキシアルコキシ、アクリロイルオキシアルキル、アクリロイルオキシアルケン、アルキルオキシカルボニルオキシ、アルキルアクリロイルオキシ、メタクリロイルオキシアルコキシ、メタクリロイルオキシアルキル、メタクリロイルオキシアルケン、アルキルメタクリロイルオキシ、アルキルメタクリロイルオキシ、アルキルビニル、アルキルビニルオキシ、アルキルアリルオキシ及びアルキレン基に関して、又は−Ｃ−基、−ＣＨ−基、−ＣＨ２−基の一部又は幾つかは、例えばヘテロ原子によって、しかし他の基、好ましくは架橋基によっても置き換えられていてよいことが、繰り返し指摘される。そのような場合、一般に、そのような置換基は互いに直接結合していないことが好ましい。あるいは、ヘテロ原子、特に酸素原子は相互に直接結合していないことが好ましい。
【００８２】
本発明の第１の実施形態の文脈において、式（ＩＶ）：
【化５】
2019502943.tif 000007
（式中、
ＲａはＯＨ、Ｃｌ、１〜２０個の炭素を有する置換若しくは非置換のアルコキシル基、１〜２０個の炭素を有するアルキル基又は１〜２０個の炭素を有するアリール基を表し、
Ｓ１は、単結合又は直鎖若しくは分枝、置換若しくは非置換Ｃ１−Ｃ２４アルキレン、特にＣ１−Ｃ１２アルキレン、より特にＣ１−Ｃ８アルキレン、より具体的にはＣ１−Ｃ６アルキレン、特にＣ１−Ｃ６アルキレン、最も具体的にはＣ１−Ｃ４アルキレン、最も具体的にはＣ１−Ｃ２アルキレンを表し、ここで１個以上の−Ｃ−基、−ＣＨ−基、−ＣＨ２−基が連結基によって置き換えられていてもよく、
ｚは０〜１５、好ましくは１〜１０、より好ましくは１〜８、より好ましくは１〜５、さらにより好ましくは１〜３の整数であり、最も好ましくはｎは１であり；
Ｚ１は、単結合又はＣ３−Ｃ１２、より好ましくはＣ３−Ｃ１０、さらにより好ましくはＣ５−Ｃ８、最も好ましくはＣ５−Ｃ６の置換若しくは非置換脂肪族基若しくは脂環式基を表し。
ｎ０は０〜４、好ましくは０〜２；さらにより好ましくは１〜２の整数であり；
ｎ１は０〜１５、好ましくは１〜１０、より好ましくは１〜８、より好ましくは１〜５、最も好ましくは１〜３の整数であり、最も好ましくはｎは１であり；
ｎ２は１〜１５、好ましくは１〜１０、より好ましくは１〜８、より好ましくは１〜５、最も好ましくは１〜３の整数であり、最も好ましくはｎは１であり；
ｘ０は１〜２の整数であり；
Ｘ、Ｙは相互に独立して、Ｈ、Ｆ、Ｃｌ、ＣＮを表し、但し少なくとも１つはＨであり；
Ｓ２は、環式、芳香族、直鎖又は分枝、置換又は非置換Ｃ１−Ｃ２４アルキレン、特にＣ１−Ｃ１２アルキレン、より特にはＣ１−Ｃ８アルキレン、より特にＣ１−Ｃ６アルキレン、最も特にＣ１−Ｃ４アルキレン、最も特にＣ１−Ｃ２アルキレンを表し、ここで１個以上の−Ｃ−基、−ＣＨ−基、−ＣＨ２−基が連結基で置き換えられていてもよく；
Ｅは、単結合、芳香族基、Ｏ、Ｓ、ＮＨ、Ｃ（Ｃ１−Ｃ６アルキル）、ＮＲ４、ＯＣ、ＯＯＣ、ＯＣＯＮＨ、ＯＣＯＮＲ４、ＳＣＳ、ＳＣを表し、ここでＲ４は、１個以上の−Ｃ−基、−ＣＨ−基、−ＣＨ２−基が相互に独立して連結基で置き換えられていてもよい、環式、直鎖又は分枝、置換又は非置換Ｃ１−Ｃ２４アルキルであり；
Ａは、ハロゲン、Ｈ又は置換若しくは非置換Ｃ１−Ｃ２４アルキル、置換若しくは非置換Ｃ１−Ｃ２４アルケニル、置換若しくは非置換Ｃ１−Ｃ２４アルキニル又はカルボン酸を表し、ここで１個以上の−Ｃ−基、−ＣＨ−基、−ＣＨ２−基は、相互に独立してヘテロ原子によって置き換えられていてもよく；好ましくはＡはハロゲン、Ｈ又はＣ１−Ｃ２４アルコキシ又はカルボン酸であり；最も好ましくはＡはＨ、Ｆ、メトキシ又はカルボン酸であり；
Ｒ０はＯＨ、Ｃｌ、１〜２０個の炭素を有する直鎖又は分枝、置換又は非置換アルコキシル基を表し、ここで−Ｃ−、−ＣＨ−、−ＣＨ２−が非置換又は置換Ｃ６−Ｃ２０アリール基で置き換えることができ；
Ｚ２は、その電子密度の非局在化を有する化学基及び／又はその隣接原子の電子密度の非局在化を誘導する化学基を表し、そして
Ｔは、非置換又は置換、直鎖Ｃ１−Ｃ１６アルキルを表す）
で示されるシロキサンモノマーを含む又はそれに由来する光配列性材料ポリマー並びに酸発生剤、塩基発生剤、酸及び塩基からなる群から選択される添加剤を含む組成物がより好ましい。
【００８３】
本発明の第１の実施形態の文脈においてより好ましいのは、式（ＩＶ）のシロキサンモノマーを含む又はそれに由来する光配列性材料ポリマーを含む組成物であって、
【化６】
2019502943.tif 000008
式中、
Ｒａ、ｚ、ｎ０、ｎ１、ｎ２、ｘ０、Ｓ２、Ａ、Ｒ１、Ｔは上で定義した通りであり；
Ｚ１は、置換又は非置換Ｃ５−Ｃ６の脂肪族基又は脂環式基を表し；
Ｓ１は、置換又は非置換Ｃ１−Ｃ２４直鎖アルキルを表し；
ＥはＯ又はＳ又はＮＨを表し；
Ｘ、ＹはＨであり；
Ｚ２はＣＮである、
光配列性材料ポリマー並びに酸発生剤、塩基発生剤、酸及び塩基からなる群から選択される添加剤を含む組成物である。
【００８４】
別の好ましい実施形態では、本発明の第１の態様は、式（ＩＶ）のシロキサンモノマーを含む又はそれに由来する光配列性材料を含む組成物であって、
【化７】
2019502943.tif 000009
式中
Ｒａ、ｚ、ｎ０、ｎ１、ｎ２、ｘ０、Ｓ２、Ｒ１、Ｔは上で定義した通りであり；
Ａは、Ｈ、１個以上のハロゲン、１個以上のメトキシ基又は１以上のカルボキシル基を表し；
Ｚ１は、置換又は非置換Ｃ５−Ｃ６脂環式基を表し、
Ｓ１は、置換又は非置換Ｃ１−Ｃ２４直鎖アルキルを表し；
ＥはＯ又はＳ又はＮＨを表し；
Ｘ、ＹはＨであり；
Ｚ２はＣＮである；
光配列性材料並びに酸発生剤、塩基発生剤、酸及び塩基からなる群から選択される添加剤を含む組成物に関する。
【００８５】
別の好ましい実施形態では、本発明の第１の態様は、式（ＩＶ）のシロキサンモノマーを含む又はそれに由来する光配列性材料を含む組成物であって、
【化８】
2019502943.tif 000010
式中
Ｒａ、ｚ、ｎ０、ｎ１、ｎ２、ｘ０、Ｓ２、Ｒ１、Ｔは上で定義した通りであり；
Ａは、Ｈ、１個以上のハロゲン、１個以上のメトキシ基又は１個以上のカルボキシル基を表し、
Ｚ１は、置換又は非置換Ｃ５−Ｃ６脂環式基を表し、
Ｓ１は、置換又は非置換Ｃ１−Ｃ２４直鎖アルキルを表し；
ＥはＯを表し；
Ｘ、ＹはＨであり；
Ｚ２はＣＮである；
光配列性材料並びに酸発生剤、塩基発生剤、酸及び塩基からなる群から選択される添加剤を含む組成物に関する。
【００８６】
さらなる好ましい実施形態では、本発明の第１の態様は、式（ＩＶ）のモノマーを含む又はそれに由来する光配列性材料を含む組成物であって、
【化９】
2019502943.tif 000011
式中
Ｒａ、ｚ、ｎ０、ｎ１、ｎ２、ｘ０、Ｓ２、Ｒ１、Ｚ２、Ｂは上で定義した通りであり；
ＡはＨ、１個以上のハロゲン、１個以上のメトキシ基又は１個以上のカルボキシル基を表し、
Ｚ１は、置換若しくは非置換シクロヘキサノール基又は置換若しくは非置換シクロヘキサンエーテル基であり、
Ｓ１はエチル基であり；
ＥはＯであり；
Ｘ、ＹはＨであり；
Ｚ２はＣＮである；
光配列性材料並びに酸発生剤、塩基発生剤、酸及び塩基からなる群から選択される添加剤を含む組成物に関する。
【００８７】
添加剤は、酸発生剤、塩基発生剤、酸及び塩基からなる群から選択される。
【００８８】
本発明の文脈における酸発生剤の例は、オニウム塩酸発生剤及びオニウム塩光開始剤である。例示的なオニウム塩光開始剤としては、ジアリールヨードニウム塩、トリアリールスルホニウム塩、モノアリールジアルキルスルホニウム塩、トリアリールセレノニウム塩、テトラアリールホスホニウム塩、アリールジアゾニウム塩、トリアジン光酸発生剤、スルホナート光酸発生剤及びジスルホン光酸発生剤などが挙げられる。
【００８９】
ジアリールヨードニウム塩の例としては、ジフェニルヨードニウム塩、ジ−ｐ−トリルヨードニウム塩、ビス（４−ドデシルフェニル）ヨードニウム塩、ビス（４−メトキシフェニル）ヨードニウム塩、（４−オクチルオキシフェニル）フェニルヨードニウム塩、ビス（４−デシルオキシ）フェニルヨードニウム塩、４−（２−ヒドロキシテトラデシルオキシ）フェニルフェニルヨードニウム塩、４−イソプロピルフェニル（ｐ−トリル）ヨードニウム塩、４−イソブチルフェニル（ｐ−トリル）ヨードニウム塩、４−メチルフェニル）［４（２−メチルプロピル）フェニル］−，ヘキサフルオロホスファート（１−）（ＢＡＳＦ製Ｉｒｇａｃｕｒｅ  ２５０）、４−メトキシフェニルフェニルヨードニウムトリフルオロメタンスルホナート、ビス（４−ｔｅｒｔ−ブチルフェニル）ヨードニウムトリフルオロメタンスルホナート  ジフェニルヨードニウム  テトラフルオロボラート；ジ（４−メチルフェニル）ヨードニウムテトラフルオロボラート；フェニル−４−メチルフェニルヨードニウムテトラフルオロボラート；ビス（４−ｔｅｒｔ−ブチルフェニル）ヨードニウムヘキサフルオロホスファート、ジフェニルヨードニウムトリフルオロメタンスルホナート、４−イソプロピル−４’−メチルジフェニルヨードニウムテトラキス（ペンタフルオロフェニル）ボラート、ビス（４−フルオロフェニル）ヨードニウムトリフラート、（２−ブロモフェニル）（２，４，６−トリメチルフェニル）ヨードニウムトリフラート、［３−（トリフルオロメチル）フェニル］（２，４，６−トリメチルフェニル）ヨードニウム、フェニル［３−（トリフルオロメチル）フェニル］ヨードニウムトリフラート、（４−ニトロフェニル）（２，４，６−トリメチルフェニル）ヨードニウムトリフラート、（４−ニトロフェニル）（２，４，６−トリメチルフェニル）ヨードニウムトリフラート、ジ（４−ヘプチルフェニル）ヨードニウムテトラフルオロボラート；ジ（３−ニトロフェニル）ヨードニウムヘキサフルオロホスファート；ジ（４−クロロフェニル）ヨードニウムヘキサフルオロホスファート；ジ（ナフチル）ヨードニウムテトラフルオロボラート；ジ（４−トリフルオロメチルフェニル）ヨードニウムテトラフルオロボラート；ジフェニルヨードニウムヘキサフルオロホスファート；ジ（４−メチルフェニル）ヨードニウムヘキサフルオロホスファート；ジフェニルヨードニウムヘキサフルオロアルセナート；ジ（４−フェノキシフェニル）ヨードニウムテトラフルオロボラート；フェニル−２−チエニルヨードニウムヘキサフルオロホスファート；３，５−ジメチルピラゾリル−４−フェニルヨードニウムヘキサフルオロホスファート；ジフェニルヨードニウムヘキサフルオロアンチモネート；ジ（２，４−ジクロロフェニル）ヨードニウムヘキサフルオロホスファート；ジ（４−ブロモフェニル）ヨードニウムヘキサフルオロホスファート；ジ（４−メトキシフェニル）ヨードニウムヘキサフルオロホスファート；ジ（３−カルボキシフェニル）ヨードニウムヘキサフルオロホスファート；ジ（３−メトキシカルボニルフェニル）ヨードニウムヘキサフルオロホスファート；ジ（３−メトキシスルホニルフェニル）ヨードニウムヘキサフルオロホスファート；ジ（４−アセトアミドフェニル）ヨードニウムヘキサフルオロホスファート；ジ（２−ベンゾチエニル）ヨードニウムヘキサフルオロホスファート；ビス（４−ｔｅｒｔ−ブチルフェニル）ヨードニウムペルフルオロ−１−ブタンスルホナート及びジフェニルヨードニウムヘキサフルオロアンチモネートが挙げられるが、これらに限定されない。
【００９０】
スルホニウム化合物の例としては、トリフェニルスルホニウムトリフルオロメタンスルホナート、トリ（４−メチルフェニル）スルホニウムトリフルオロメタンスルホナート、２，４，６−トリメチルフェニルジフェニルスルホニウムトリフルオロメタンスルホナート、１−（２−ナフトリルメチル（ｎａｐｈｔｈｏｌｙｌｍｅｔｈｙｌ））トラニウム（ｔｈｏｒａｎｉｕｍ）トリフルオロメタンスルホナート、４−ヒドロキシ−１−ナフチルジメチルスルホニウムトリフルオロメタンスルホナート、シクロヘキシルメチル（２−オキソシクロヘキシル）スルホニウムトリフルオロメタンスルホナート、トリ−ｐ−トリルスルホニウム塩、４−（フェニルチオ）フェニルジフェニルスルホニウム塩、４−（４−ベンゾイル−２−クロロフェニルチオ）フェニルビス（４−フルオロフェニル）スルホニウム塩、７−イソプロピル−９−オキソ−１０−チア−９，１０−ジヒドロアントラン−２−イルジ−ｐ−トリルスルホニウム塩、７−イソプロピル−９−オキソ−１０−チア−９，１０−ジヒドロアントラセン−２−イルジフェニルスルホニウム塩、２−［（ジフェニル）スルホニオ］チオキサントン、４−［４−（４−ｔｅｒｔ−ブチルベンゾイル）フェニルチオ］フェニルジ−ｐ−トリルスルホニウム塩、４−（４−ベンゾイルフェニルチオ）フェニルジフェニルスルホニウム塩、ジフェニルフェナシルスルホニウム塩、４−ヒドロキシフェニルメチルベンジルスルホニウム塩、２−ナフチルメチル（１−エトキシカルボニル）エチルスルホニウム塩、４−ヒドロキシフェニルメチルフェナシルスルホニウム塩、フェニル［４−（４−ビフェニルチオ）フェニル］−４−ビフェニルスルホニウム塩、フェニル［４−（４−ビフェニルチオ）フェニル］−３−ビフェニルスルホニウム塩、［４−（４−アセトフェニルチオ）フェニル］ジフェニルスルホニウム塩、オクタデシルメチルフェナシルスルホニウム塩、４−（フェニルチオ）フェニルジフェニルスルホニウム塩、４−（４−ベンゾイル−２−クロロフェニルチオ）フェニルビス（４−フルオロフェニル）スルホニウム塩、４−（４−ベンゾイルフェニルチオ）フェニルジフェニルスルホニウム塩、フェニル［４−（４−ビフェニルチオ）フェニル］−４−ビフェニルスルホニウム塩、フェニル［４−（４−ビフェニルチオ）フェニル］−３−ビフェニルスルホニウム塩及びジフェニル［４−（ｐ−ターフェニルチオ）フェニル］ジフェニルスルホニウム塩、トリフェニルスルホニウムテトラフルオロボラート、メチルジフェニルスルホニウムテトラフルオロボラート、ジメチルフェニルスルホニウムヘキサフルオロホスファート、トリフェニルスルホニウムヘキサフルオロホスファート、トリフェニルスルホニウムヘキサフルオロアンチモナート、ジフェニルナフチルスルホニウムヘキサフルオロアルセナート、トリトリルスルホニウムヘキサフルオロホスファート、アニシルジフェニルスルホニウムヘキサフルオロアンチモネート、４−ブトキシフェニルジフェニルスルホニウムテトラフルオロボラート、９−［４−（２−ヒドロキシエトキシ）フェニル］チアントレニウムヘキサフルオロホスファート、４−クロロフェニルジフェニルスルホニウムヘキサフルオロホスファート、トリ（４−フェノキシフェニル）スルホニウムヘキサフルオロホスファート、ジ（４−エトキシフェニル）メチルスルホニウムヘキサフルオロアルセナート、４−アセトニルフェニルジフェニルスルホニウムテトラフルオロボラート、４−チオメトキシフェニルジフェニルスルホニウムヘキサフルオロホスファート、ジ（メトキシスルホニルフェニル）メチルスルホニウムヘキサフルオロアンチモナート、ジ（ニトロフェニル）フェニルスルホニウムヘキサフルオロアンチモナート、ジ（カルボメトキシフェニル）メチルスルホニウムヘキサフルオロホスファート、４−アセトアミドフェニルジフェニルスルホニウムテトラフルオロボラート、ジメチルナフチルスルホニウムヘキサフルオロホスファート、トリフルオロメチルジフェニルスルホニウムテトラフルオロボラート、ｐ−（フェニルチオフェニル）ジフェニルスルホニウムヘキサフルオロアンチモネートが挙げられるが、これらに限定されない。
【００９１】
ジアゾニウム化合物の例としては、ジアゾニウム塩、２−クロロ−４−（ジメチルアミノ）−５−メトキシベンゼンジアゾニウム、４−ｎ−フェニル−アミノ−２−メトキシ−フェニルジアゾニウムスルファート、４−ｎ−フェニル−アミノ−２−メトキシ−フェニルジアゾニウムｐ−エチルフェニルスルファート、４−ｎ−フェニルアミノ−２−メトキシ−フェニル−ジアゾニウム２−ナフチルスルファート、４−ｎ−フェニル−アミノ−２−メトキシ−フェニルジアゾニウムフェニルスルファート、２，５−ジエトキシ−４−ｎ−４’−メトキシフェニルカルボニルフェニルジアゾニウム−３−カルボキシ−４−ヒドロキシ−フェニルスルファート、２−メトキシ−４−ｎ−フェニルジアゾニウム−３−カルボキシ−４−ヒドロキシフェニルスルファート、４−ニトロベンゼンジアゾニウムテトラフルオロボラートが挙げられるが、これらに限定されない。
【００９２】
トリアジン化合物の例には、２−メチル−４，６−ビス（トリクロロメチル）−１，３，５−トリアジン、２，４，６−トリス（トリクロロメチル）−１，３，５−トリアジン、２−フェニル−４，６−ビス（トリクロロメチル）−１，３，５−トリアジン、２−（４−メトキシフェニル）−４，６−ビス（トリクロロメチル）−１，３，５−トリアジン、２−（４−メトキシスチリル）−４，６−ビス（トリクロロメチル）−１，３，５−トリアジン、２−（２，４−ジメトキシスチリル）−４，６−ビス（トリクロロメチル）−１，３，５−トリアジン、２−（２−メトキシスチリル）−４，６−ビス（トリクロロメチル）−１，３，５−トリアジン、２−［２−（フラン−２−イル）ビニル］−４，６−ビス（トリクロロメチル）−１，３，５−トリアジン等のトリクロロメチル−Ｓ−トリアジン化合物が挙げられるが、これらに限定されない。
【００９３】
スルホナート化合物の例としては、ベンゾイル−１−フェニルメチルｐ−トルエンスルホナート、２−ベンゾイル−２−ヒドロキシ−２−フェニルエチルｐ−トルエンスルホナート、１，２，３−ベンゼン−トリイル−トリス（メタンスルホナート）、２−ニトロベンジルｐ−トルエンスルホナート又は４−ニトロベンジルｐ−トルエンスルホナート、２−フェニル−２−（ｐ−トルエンスルホニルオキシ）アセトフェノンが挙げられるが、これらに限定されない。
【００９４】
塩基発生剤としては、例えばカルバマート型、α−アミノケトン、第４級アンモニウムテトラフェニルボラート塩としての第４級アンモニウム型、Ｏ−フェニルアセチル２−アセトナフトンオキシムとしてのｏ−アシルオキシム型、スルホンアミド、ニフェジピン、芳香族スルホンアミドが挙げられる。塩基発生剤の例は、２−（９−オキソキサンテン−２−イル）プロピオン酸１，５，７−トリアザビシクロ［４．４．０］デカ−５−エン塩、アセトフェノンＯ−ベンゾイルオキシム、２−ニトロベンジルカルバマート、ニトロベンジルシクロヘキシルカルバマート、３，５−ジメトキシベンジルシクロヘキシルカルバマート、１，２−ビス（４−メトキシフェニル）−２−オキソエチルシクロヘキシルカルバマート、３−ニトロフェニルシクロヘキシルカルバマート、ベンジルシクロヘキシルカルバマート、［［（２−ニトロベンジル）オキシ］カルボニル］オクチルアミン、［［（２−ニトロベンジル）オキシ］カルボニル］シクロヘキシルアミン、［［（２−ニトロベンジル）オキシ］カルボニル］ピペラジン、ビス［［（２−ニトロベンジル）オキシ］カルボニル］ヘキサン−１，６−ジアミン、［［（２，６−ジニトロベンジル）オキシ］カルボニル］シクロヘキシルアミン、ビス［［（２，６−ジニトロベンジル）オキシ］カルボニル］ヘキサン−１，６−ジアミン、Ｎ−［［（２−ニトロフェニル）−１−メチルメトキシ］カルボニル］シクロヘキシルアミン、Ｎ−［［（２−ニトロフェニル）−１−メチルメトキシ］カルボニル］−オクタデシルアミン、ビス［［（α−メチル−２−ニトロベンジル）オキシ］カルボニル］ヘキサン，１，６−ジアミン、Ｎ−［［（２，６−ジニトロフェニル）−１−メチルメトキシ］カルボニル］シクロヘキシルアミン、Ｎ−［［（２−ニトロフェニル）−１−（２’−ニトロフェニル）メトキシ］カルボニル］シクロヘキシルアミン、Ｎ−置換４−（ｏ−ニトロフェニル）ジヒドロキシピリジン、Ｎ−（２−ニトロベンジルオキシカルボニル）ピペリジン、１，３−ビス（Ｎ−（２−ニトロベンジルオキシカルボニル）−４−ピペリジル］プロパン、Ｎ、Ｎ’−ビス（２−ニトロベンジルオキシカルボニル）ジヘキシルアミン及びＯ−ベンジルカルボニル−Ｎ−（１−フェニルエチリデン）ヒドロキシルアミン、Ｎ−［［（２，６−ジニトロフェニル）−１−（２’，６’−ジニトロフェニル）メトキシ］カルボニル］シクロヘキシルアミン、Ｎ−シクロヘキシル−４−メチルフェニルスルホンアミド、Ｎ−シクロヘキシル−２−ナフチルスルホンアミド、ｏ−フェニルアセチル−２−アセトナフトンオキシム及びＮ−メチルニフェジピンが挙げられるが、これらに限定されない。
【００９５】
塩基発生剤としては、例えば−メチル−１［４−（メチルチオ）フェニル］−２−モルホリノプロパン−１−オン又はアルキルアミノセトフェノン等の基Ｃ６Ｈ５ＣＨ２ＯＣＯＮＨ−を有するアミノケトンが挙げられる。
【００９６】
本発明の文脈における酸の例としては、ブレンステッド酸、例えば硫酸、塩酸、硝酸、リン酸、フッ化水素酸、ギ酸、酢酸、プロピオン酸、ブタン酸、ペンタン酸、ヘキサン酸、モノクロロ酢酸、ジクロロ酢酸、トリクロロ酢酸、トリフルオロ酢酸、シュウ酸、マロン酸、スルホン酸、フタル酸、フマル酸、クエン酸、マレイン酸、オレイン酸、メチルマロン酸、ｐ−アミノ安息香酸、メタンスルホン酸、パラトルエンスルホン酸、ドデシルベンゼンスルホン酸、トリフルオロメタンスルホン酸、酢酸及びトリフルオロ酢酸；並びにルイス酸、例えばアルミニウムトリクロリド、ボロントリフルオリド、チタンテトラクロリド、塩化鉄（ＩＩＩ）、塩化亜鉛、塩化スズ、トリアルキルアルミニウム、オクタン酸亜鉛、オクタン酸錫、ジブチルスズジラウラート、アルミニウム（ＩＩＩ）アセチルアセトナート及びジブチルスズジメトキシドが挙げられる。ブレンステッド酸とルイス酸とを組み合わせることも可能である。
【００９７】
本発明の文脈における塩基の例としては、水酸化リチウム、水酸化ナトリウム及びカリウムジドロキシド等の金属水酸化物、ブチルリチウム等のアリル金属、ナトリウムメトキシド及びカリウムメトキシド等の金属アルコキシド、ナトリウムシラノラート、カリウムシラノラート及びリチウムシラノラート等の金属シラノラート、トリメチルアミン、エチレンジアミン、ジエチレントリアミン、１，８−ジアザビシクロ［５．４．０］ウンデカ−７−エン及び１，４−ジアザビシクロ［２．２．２］オクタン等の第１級、第２級及び第３級アミン並びにトリフェニルホスフィン、トリ（４−メトキシフェニル）ホスフィン、トリブチルホスフィン等のホスフィン類が挙げられる。
【００９８】
本発明による組成物は、他の添加剤も含有し得る。添加剤は、核形成剤、清澄剤、帯電防止剤、酸化防止剤、滑り剤、シリカ、タルク、安定剤、ＵＶ安定剤、潤滑剤、カップリング剤、抗菌剤、架橋剤、界面活性剤、光活性剤、光増感剤、光発生剤、特にカチオン光発生剤からなる群から選択される。シラン含有化合物及びエポキシ含有架橋剤等の添加剤を添加してもよい。好適なシラン含有添加剤は、Ｐｌａｓｔ．Ｅｎｇ．３６（１９９６），（Ｐｏｌｙｉｍｉｄｅｓ，ｆｕｎｄａｍｅｎｔａｌｓ  ａｎｄ  ａｐｐｌｉｃａｔｉｏｎｓ），Ｍａｒｃｅｌ  Ｄｅｋｋｅｒ，Ｉｎｃ．に記載されている。好適なエポキシ含有架橋添加剤として、４，４’−メチレン−ビス−（Ｎ、Ｎ−ジグリシジルアニリン）、トリメチロールプロパントリグリシジルエーテル、ベンゼン−１，２，４，５−テトラカルボン酸１，２，４，５−Ｎ、Ｎ’−ジグリシジルジイミド、ポリエチレングリコールジグリシジルエーテル、Ｎ、Ｎ−ジグリシジル−シクロヘキシルアミンなどが挙げられる。他の好適な添加剤としては、２，２−ジメトキシフェニルエタノン、ジフェニル−メタノン及びＮ，Ｎ−ジメチルベンゼンアミン又はエチル４−（ジメチルアミノ）−ベンゾアート、１−ヒドロキシ−シクロヘキシル−フェニル−ケトン、２−ベンジル−２−ジメチルアミノ−１−（４−モルホリノフェニル）−ブタノン−１、Ｉｒｇａｃｕｒｅ（登録商標）５００（１−ヒドロキシ−シクロヘキシル−フェニル−ケトン及びベンゾフェノンの重量比１：１混合物）、２，２−ジメトキシ−１，２−ジフェニルエタン−１−オン又はＭｉｃｈｌｅｒのケトンの混合物が挙げられる。
【００９９】
本発明の定義及び選好による組成物は、場合によりさらに有機溶媒を含む。有機溶媒の例は、クロロベンゼン、ピロリドン溶媒、好ましくはＮ−メチル−２−ピロリドン、Ｎ−エチル−２−ピロリドン、Ｎ−シクロヘキシル−２−ピロリドン；イミダゾリジノン、ジメチルスルホキシド、ジメチルホルムアミド、トルエン、クロロホルム、有機エステル、例えばアセチル酢酸エステル又はブチル酢酸エステル、ペンチル酢酸エステル、ヘキシル酢酸エステル；さらにＹ−ブチロラクトン、メチルセロソルブ、ブチルセロソルブ、ブチルカルビトール、テトラヒドロフラン、ジエチレングリコールジエチルエーテル、ジペンチルエーテルジプロピレングリコールジメチルエーテル、ジイソブチルケトンモノエチレングリコールジメチルエーテル等である。これらの溶媒は、単独で又はその混合物として使用することができる。
【０１００】
本発明の文脈において、コポリマーは、少なくとも２つの異なる種類のモノマーを含むポリマーとして定義され、第１のモノマーは式（Ｉ）の化合物であり、少なくとも第２のモノマーは第１のモノマーとは異なる。
【０１０１】
本発明の好ましい実施形態では、式（Ｉ）の第１のモノマー及び参照により本明細書に組み入れられる国際公開公報第２０１４／１９１２９２号に記載されている、シアノスチルベン基を含む第２のモノマーを含むコポリマーである。
【０１０２】
第２の実施形態では、本発明は、上述した光配列性材料及び添加剤並びに第１のポリマーとは異なる第２のポリマーを含む組成物に関する。
【０１０３】
本発明の第２の実施形態の第２のポリマーは、ポリアミド酸、ポリアミド酸エステル、ポリイミド、重合性液晶、重合液晶（ＬＣＰ）、ポリシロキサン、ポリアクリラート、ポリメタクリラート、ポリアクリルアミド、ポリメタクリルアミド、ポリビニルエーテル、ポリビニルエステル、ポリアリルエーテル、ポリアリルエステル、ポリスチレン、ポリアミドイミド、ポリマレイン酸、ポリフマル酸、ポリウレタン及びその誘導体、ポリスチロール、ポリエステル、ポリウレタン、ポリエチレン、ポリプロピレン、ポリビニルクロリド、ポリテトラフルオロエチレン、ポリカーボネート、ポリシラン、ポリマレインイミド、ポリノルボルネン、ポリテレフタラート、ポリシアノスチルベン及びデンドリマーからなる群から選択されるポリマーである。
【０１０４】
ポリアミド酸又はポリイミドがより好ましい。ポリアミド酸が最も好ましい。
【０１０５】
より好ましくは、重合性液晶又は重合液晶は、極性基を含有する。
【０１０６】
より好ましくは、第２のポリマーは、ポリアクリラート、ポリメタクリラート、ポリアクリルアミド、ポリメタクリルアミド、ポリビニルエーテル、ポリビニルエステル、ポリアリルエーテル、ポリアリルエステル、ポリスチレン、ポリシロキサン、ポリアミドイミド、ポリマレイン酸、ポリフマル酸、ポリウレタン及びその誘導体、ポリスチロール、ポリエステル、ポリウレタン、ポリエチレン、ポイルポピレン（ｐｏｙｌｐｏｐｙｌｅｎ）、ポリビニルクロリド、ポリテトラフルオロエチレン、ポリカーボネート、ポリシラン、ポリマレインイミド、ポリノルボルネン、ポリテレフタラート及びデンドリマーからなる群から選択される。
【０１０７】
「ジアミン」又は「ジアミン化合物」という用語は、少なくとも２個のアミノ基を有する、即ち３つ以上のアミノ基を有し得る化学構造を示すとして理解されるべきである。
【０１０８】
第２のポリマーがジアミンである場合、ジアミンは、１〜４０個の炭素原子を有し、好ましくは以下の構造の群：アニリン、ｐ−フェニレンジアミン、ｍ−フェニレンジアミン、ベンジジン、ジアミノフルオレン又はその誘導体から作製又は選択される、場合により置換された脂肪族、芳香族又は脂環式ジアミノ基を表し、但し、２個のアミノ基を持たない列挙された化合物は、少なくとも１個のさらなるアミノ基を有する誘導体として見なされ、より好ましくは、コモノマーとしても使用できる、以下の市販のアミノ化合物（供給者の例：Ａｌｄｒｉｃｈ、ＡＢＣＲ、ＡＣＲＯＳ、Ｆｌｕｋａ）から作製又は選択され：
４−アミノ−２，３，５，６−テトラフルオロ安息香酸
４−アミノ−３，５−ジヨード安息香酸、３，４−ジアミノ安息香酸
４−アミノ−３−メチル安息香酸、
４−アミノ−２−クロロ安息香酸
４−アミノサリチル酸
４−アミノ安息香酸
４−アミノフタル酸
１−（４−アミノフェニル）エタノール
４−アミノベンジルアルコール
４−アミノ−３−メトキシ安息香酸
４−アミノフェニルエチルカルビノール
４−アミノ−３−ニトロ安息香酸
４−アミノ−３，５−ジニトロ安息香酸
４−アミノ−３，５−ジクロロ安息香酸
４−アミノ−３−ヒドロキシ安息香酸
４−アミノベンジルアルコールヒドロクロリド
４−アミノ安息香酸ヒドロクロリド
パラローズアニリン塩基
４−アミノ−５−クロロ−２−メトキシ安息香酸
４−（ヘキサフルオロ−２−ヒドロキシイソプロピル）アニリン
ピペラジン−ｐ−アミノベンゾアート
４−アミノ−３，５−ジブロモ安息香酸
イソニコチン酸ヒドラジドｐ−アミノサリチル酸塩
４−アミノ−３，５−ジヨードサリチル酸
４−アミノ−２−メトキシ安息香酸
２−［２−（４−アミノフェニル）−２−ヒドロキシ−１−（ヒドロキシメチル）エチル］イソインドリン−１，３−ジオン
４−アミノ−２−ニトロ安息香酸
２，４−ジアミノ安息香酸
ｐ−アミノ安息香酸、
［３，５−３ｈ］−４−アミノ−２−メトキシ安息香酸
Ｌ−（＋）−トレオ−２−アミノ−１−（４−アミノフェニル）−１，３−プロパンジオール
Ｌ−（＋）−トレオ−２−（Ｎ，Ｎ−ジメチルアミノ）−１−（４−アミノフェニル）−１，３−プロパンジオール
エチル２−（４−アミノフェニル）−３，３，３−トリフルオロ−２−ヒドロキシプロパノアート
エチル２−（４−アミノ−３−メチルフェニル）−３，３，３−トリフルオロ−２−ヒドロキシプロパノアート
エチル２−（４−アミノ−３−メトキシフェニル）−３，３，３−トリフルオロ−２−ヒドロキシプロパノアート
３，４−ジアミノベンジルアルコールジヒドロクロリド
４−アミノナフタレン−１，８−ジカルボン酸
４−アミノ−３−クロロ−５−メチル安息香酸
４−アミノ−２，６−ジメチル安息香酸
４−アミノ−３−フルオロ安息香酸
４−アミノ−５−ブロモ−２−メトキシベンゼンカルボン酸
２，７−ジアミノフルオレン
４，４’−ジアミノオクタフルオロビフェニル
３，３’−ジアミノベンジジン
３，３’，５，５’−テトラメチルベンジジン
３，３’−ジメトキシベンジジン
ｏ−トリジン
３，３’−ジニトロベンジジン
２−ニトロベンジジン
３，３’−ジヒドロキシベンジジン
ｏ−トリジンスルホン
ベンジジン、
３，３’−ジクロロベンジジン
２，２’，５，５’−テトラクロロベンジジン、
ベンジジン−３，３’−ジカルボン酸
４，４’−ジアミノ−１，１’−ビナフチル
４，４’−ジアミノジフェニル−３，３’−ジグリコール酸
ジヒドロエチジウム
ｏ−ジアニシジン
２，２’−ジクロロ−５，５’−ジメトキシベンジジン
３−メトキシベンジジン
３，３’−ジクロロベンジジン（ジフェニル−ｄ６）、
２，７−ジアミノ−９−フルオレノン
３，５，３’，５’−テトラブロモ−ビフェニル−４，４’−ジアミン
２，２’−ビス（トリフルオロメチル）ベンジジン
２，２’−ジクロロ［１，１’−ビフェニル］−４，４’−ジアミン
３，９−ジアミノ−１，１１−ジメチル−５，７−ジヒドロ−ジベンゾ（ａ，ｃ）シクロヘプテン−６−オン
３，３’−ビス（トリフルオロメチル）ベンジジン
ジベンゾ（１，２）ジチイン−３，８−ジアミン
３，３’−トリジン−５−スルホン酸
３，３’−ジクロロベンジジン−ｄ６
テトラメチルベンジジン
３，３’−ジアミノベンゾフェノン、
３，３’−ジアミノジフェニルメタン、
４，４−ビス−（３−アミノ−４−ヒドロキシフェニル）−吉草酸
２，２−ビス（３−アミノ−４−ヒドロキシフェニル）ヘキサフルオロプロパン
２，２−ビス（３−アミノ−４−メチルフェニル）ヘキサフルオロプロパン
テトラブロモメチレンジアニリン
２，７−ジアミノ−９−フルオレノン
２，２−ビス（３−アミノフェニル）ヘキサフルオロプロパン
ビス−（３−アミノ−４−クロロ−フェニル）−メタノン
ビス−（３−アミノ−４−ジメチルアミノ−フェニル）−メタノン
３−［３−アミノ−５−（トリフルオロメチル）ベンジル］−５−（トリフルオロメチル）アニリン
１，５−ジアミノナフタレン
又はその誘導体、再度但し、２個のアミノ基を持たない列挙した化合物は、少なくとも１個の追加のアミノ基を有する誘導体として見なされる。
【０１０９】
さらなる他のジアミンの好ましい例は、
エチレンジアミン、１，３−プロピレンジアミン、１，４−ブチレンジアミン、１，５−ペンチレンジアミン、１，６−ヘキシレンジアミン、１，７−ヘプチレンジアミン、１，８−オクチレンジアミン、１，９−ノニレンジアミン、１，１０−デシレンジアミン、１，１１−ウンデシレンジアミン、１，１２−ドデシレンジアミン、α，α’−ジアミノ−ｍ−キシレン、α，α’−ジアミノ−ｐ−キシレン、（５−アミノ−２，２，４−トリメチルシクロペンチル）メチルアミン、１，２−ジアミノシクロヘキサン、４，４’−ジアミノジシクロヘキシルメタン、１，３−ビス（メチルアミノ）シクロヘキサン、４，９−ジオキサドデカン−１，１２−ジアミン、３，５−ジアミノ安息香酸メチルエステル、３，５−ジアミノ安息香酸ヘキシルエステル、３，５−ジアミノ安息香酸ドデシルエステル、３，５−ジアミノ安息香酸イソプロピルエステル、４，４’−メチレンジアニリン、４，４’−エチレンジアニリン、４，４’−ジアミノ−３，３’−ジメチルジフェニルメタン、３’，３’，５，５’−テトラメチルベンジジン、４，４’−ジアミノジフェニルスルホン、４，４’−ジアミノジフェニルエーテル、１，５−ジアミノナフタレン、３，３’−ジメチル−４，４’−ジアミノビフェニル、３，４’−ジアミノジフェニルエーテル、３，３’−ジアミノベンゾフェノン、４，４’−ジアミノベンゾフェノン、４，４’−ジアミノ−２，２’−ジメチルビベンジル、ビス［４−（４−アミノフェノキシ）フェニル］スルホン、１，４−ビス（４−アミノフェノキシ）ベンゼン、１，３−ビス（４−アミノフェノキシ）ベンゼン、１，３−ビス（３−アミノフェノキシ）ベンゼン、２，７−ジアミノフルオレン、
９，９−ビス（４−アミノフェニル）フルオレン、４，４’−メチレンビス（２−クロロアニリン）、４，４’−ビス（４−アミノフェノキシ）ビフェニル、２，２’，５，５’−テトラクロロ−４，４’−ジアミノビフェニル、２，２’−ジクロロ−４，４’−ジアミノ−５，５’−ジメトキシビフェニル、３，３’−ジメトキシ−４，４’−ジアミノビフェニル、４，４’−（１，４−フェニレンイソプロピリデン）ビスアニリン、４，４’−（１，３−フェニレンイソプロピリデン）ビスアニリン、２，２−ビス［４−（４−アミノフェノキシ）フェニル］プロパン、２，２−ビス［３−（４−アミノフェノキシ）フェニル］ヘキサフルオロプロパン、２，２−ビス［３−アミノ−４−メチルフェニル］ヘキサフルオロプロパン、２，２−ビス（４−アミノフェニル）ヘキサフルオロプロパン、２，２’−ビス［４−（４−アミノ−２−トリフルオロメチルフェノキシ）フェニル］ヘキサフルオロプロパン、４，４’−ジアミノ−２，２’−ビス（トリフルオロメチル）ビフェニル、４，４’−ビス［（４−アミノ−２−トリフルオロメチル）フェノキシ］−２，３，５，６，２’，３’，５’，６’−オクタフルオロビフェニル；
並びにその全てが参照により本明細書に明示的に組み入れられている、米国特許第６，３４０，５０６号、国際公開公報第００／５９９６６号及び国際公開公報第０１／５３３８４号に開示されているジアミンである。
本発明によるジアミン化合物は、当業者に公知である方法を使用して調製され得る。
【０１１０】
さらに、好ましいジアミンは、以下に列挙する市販のジアミンである：
ポリマー：
ポリ（３，３’，４，４’−ベンゾフェノンテトラカルボン酸二無水物−コ−４，４’−オキシジアニリン／１，３−フェニレンジアミン）、アミド酸溶液
ポリ（３，３’，４，４’−ベンゾフェノンテトラカルボン酸二無水物−コ−４，４’−オキシジアニリン／１，３−フェニレンジアミン）、アミド酸溶液
ポリ（ピロメリット酸二無水物−コ−４，４’−オキシジアニリン）、アミド酸溶液
芳香族ジアミン
２，７−ジアミノフルオレン
１，５−ジアミノアントラキノン
２，６−ジアミノアントラキノン
塩酸パラローズスアニリン
３，６−アクリジンジアミン
４，４’−ジアミノオクタフルオロビフェニル
２，２’−ジチオジアニリン
３，３’，５，５’−テトラメチルベンジジン
３，３’−ジアミノジフェニルスルホン
４，４’−ジアミノ−２，２’−ジメチルビベンジル
４，４’−ジアミノジフェニルエーテル
４，４’−ジチオジアニリン
４，４’−ジアミノジフェニルスルホン
４，４’−ジアミノジフェニルメタン
４，４’−エチレンジアニリン
３，３’−ジメトキシベンジジン
２，２’−ジチオビス（１−ナフチルアミン）
３，７−ジアミノ−２−メトキシフルオレン
３，６−ジアミノ−１０−メチルアクリジニウムクロリド
プロピジウムヨージド
ｏ−ジアニシジンジヒドロクロリド
２，７−ジアミノフルオレンジヒドロクロリド
酢酸パラローズアニリン
３，６−ジアミノ−１０−メチルアクリジニウムクロリドヒドロクロリド
プロフラビンジヒドロクロリド
ｏ−トリジンジヒドロクロリド
３，３’，５，５’−テトラメチルベンジジンジヒドロクロリド
３，３’−ジアミノベンジジンテトラヒドロクロリド
４，４’−ジアミノスチルベンジヒドロクロリド
４，４’−ジアミノジフェニルアミンスルファート
プロフラビンヘミスルファート
２，２’−エチレンジアニリンジホスファート
１，５−ジアミノ−４，８−ジヒドロキシアントラキノン
ｏ−トリジン
３，３’−ジアミノベンゾフェノン
３，３’−ジアミノジフェニルメタン
３，４’−ジアミノジフェニルメタン
２，２−ビス［４−（４−アミノフェノキシ）フェニル］ヘキサフルオロプロパン
４，４’−ジアミノ−１，１’−ジアントラミド
３，３’−ジニトロベンジジン
４，４’−ジアミノ−５，５’−ジメチル−２，２’−ビフェニルジスルホン酸
４，４’−ジアミノスチルベン−２，２’−ジスルホン酸
３−アミノ−４−ヒドロキシフェニルスルホン
４，４−ビス−（３−アミノ−４−ヒドロキシフェニル）−吉草酸
２，２’−ジアミノ−４，４’−ジフルオロビベンジル
２−アミノ−４−クロロフェニルジスルフィド
３，３’−（デカメチレンジオキシ）ジアニリン
３，３’−（ペンタメチレンジオキシ）ジアニリン
４−（ｐ−アミノアニリノ）−３−スルホアニリン
４−［３−（４−アミノフェノキシ）プロポキシ］アニリン
２−ニトロベンジジン
ベンジジン−３−スルホン酸
４，４’−ジアミノジフェニルスルフィド
４，４’−ジアミノベンズアニリド
ｎ，ｎ’−ビス（３−アミノフェニルスルホニル）エチレンジアミン
２，２’−ビフェニルジアミン
３，４’−ジアミノジフェニルエーテル
プロフラビンヘミスルファート
フェノサフラニン
４，４’−ジアミノベンゾフェノン
２，２−ビス（４−アミノフェニル）ヘキサフルオロプロパン
２，２−ビス（３−アミノ−４−ヒドロキシフェニル）ヘキサフルオロプロパン
２，２−ビス（３−アミノ−４−メチルフェニル）ヘキサフルオロプロパン
３，３’−ジヒドロキシベンジジン
３，３’−ジアミノ−４，４’−ジヒドロキシビフェニル
４，４’−ビス（４−アミノフェノキシ）ビフェニル
２，２−ビス［４−（４−アミノフェノキシ）フェニル］プロパン
１，４−ビス（４−アミノフェノキシ）ベンゼン
１，３−ビス（４−アミノフェノキシ）ベンゼン
ビス［４−（４−アミノフェノキシ）フェニル］スルホン
９，９−ビス（４−アミノフェニル）フルオレン
ｏ−トリジンスルホン
ベンジジン
３，３’−ジクロロベンジジンジヒドロクロリド
ベンジジンジヒドロクロリド
３，６−チオキサンテンジアミン−１０，１０−ジオキシド
４，４’−ジアミノ−２，２’−ビフェニルジスルホン酸
４，４’−アゾジアニリン
２，５−ビス−（４−アミノフェニル）−（１，３，４）オキサジアゾール
３，３’−ジメチルナフチリジン
ベンジジンスルファート
１，３−ビス（３−アミノフェノキシ）ベンゼン
３，３’−ジクロロベンジジン
２，２’，５，５’−テトラクロロベンジジン
４，４’−ジアミノ−１，１’−ビナフチル
ジアミンボルドー
ベンゾフラビン
クリサニリン
２，２’−チオビス（５−アミノベンゼンスルホン酸）
４，４’−メチレン−ビス（２−クロロアニリン）
テトラブロモメチレンジアニリン
４，４’−ジアミノ−３，３’−ジニトロジフェニルエーテル
ベンジジンピロホスファート
３，６−ジアミノチオキサンテン−１０−ジオキシド、ジヒドロクロリド
４，４’’−ジアミノ−ｐ−ターフェニル
１，８−ジアミノ−４，５−ジヒドロキシアントラキノン
ビス（ｐ−アミノフェノキシ）ジメチルシラン
ビス［４−（３−アミノフェノキシ）フェニル］スルホン
４，４’−メチレンジ−２，６−キシリジン
２−アミノベンズアルデヒド−エチレン−ジイミン
３−メチルベンジジンジヒドロクロリド
３，３’−ジエチルベンジジンジヒドロクロリド
３，６−ジアミノアクリジンヒドロクロリド
４，４’−ジアミノ−５，５’−ジメチル−２，２’−ビフェニルジスルホン酸二ナトリウム塩
４，４’−メチレンビス（３−クロロ−２，６−ジエチルアニリン）
４，４’−メチレン−ビス−（２，６−ジエチルアニリン）
４，４’−メチレンビス−（２，６−ジイソプロピルアニリン）
トルイレンジアミン
３，８−ジアミノ−６−フェニルフェナントリジン
チオニンパークロラート
ジヒドロエチジウム
チオニン
４，４−ジアミノベンゼンスルホニルアニリド
ｏ−ジアニシジンヒドロクロリド
２，２’−ジクロロ−５，５’−ジメトキシベンジジン
３−メトキシベンジジン
２，２’−（ヘキサメチレンジオキシ）ジアニリン
２，２’−（ペンタメチレンジオキシ）ジアニリン
２，２’−（エチレンジオキシ）ジアニリン
４−［４−（４−アミノフェノキシ）ブトキシ］アニリン
２，２’−ジアミノ−４’−メトキシ−４−メチルベンズアニリド
５，５’−ジメチル−２，２’−ジニトロベンジジン
ｎ，ｎ’−ビス（２−アミノフェニル）−１，３−プロパンジアミン
３，４’−ジアミノカルコン
２，３’，４，５’，６−ペンタフェニル−３，４’−ビフェニルジアミン
２−（［１−（４−（１−［（２−アミノフェニル）チオ］−２−ニトロエチル）フェニル）−２−ニトロエチル］チオ）アニリン
２−（（２−［（２−アミノフェニル）チオ］エチル）チオ）アニリン
２−（（４−［（２−アミノフェニル）チオ］ブタ−２−エニル）チオ）アニリン
４，４’−ジアミノ−３，３’−ジメチルジフェニルメタン
２，２’−ジアミノ−ビベンジル
トリメチレンビス（４−アミノベンゾアート）
フルオレセインアミン
ベンジジン混合物
３−ニトロ−４，４’−メチレンジアニリン
４，４−ジアミノ−２，２’−ジクロロジフェニルジスルフィド
１，６−ジアミノピレン
１，８−ジアミノピレン
３，６−ジアミノカルバゾール
４，４’（５’）−ジアミノ−［２，４］−ジベンゾ−１８−クラウン−６，ジヒドロクロリド
４，４’−ジアミノスチルベン−２，２’−ジスルホン酸、二ナトリウム塩
（ｒ）−（＋）−２，２’−ジアミノ−１，１’−ビナフチル
プロフラビンヘミスルファート二水和物
３，６−ジアミノアクリジンヘミスルファート半水和物
ジミジウムブロミド一水和物
ｏ−トリジンジヒドロクロリド水和物
３，３’，５，５’−テトラメチルベンジジンジヒドロクロリド水和物
３，３’−ジアミノベンジジンテトラヒドロクロリド二水和物
３，６−［ビス（４−アミノ−３−（ナトリウムスルホナト）フェニルアミノ）］−２，５−ジクロロ−４−ベンゾキノン
２，２’−ジメチルベンジジンヒドロクロリド
２，２’−（フェニルメチレンビス）ビス（４−メチルアニリン）
３，４’−ジアミノビフェニル
２，７−ジアミノ−９−フルオレノン
ｎ，ｎ’−ビス（２−アミノフェニル）オキサミド
２−［２−（２−アミノフェニル）ジアザ−１−エニル］アニリン
３，５，３’，５’−テトラブロモ−ビフェニル−４，４’−ジアミン
ｎ，ｎ’−ビス（４−アミノフェニル）−１，３−ビス（アミノメチル）ベンゼンジヒドロクロリド
４’，４’’（５’’）−ジアミノジベンゾ−１５−クラウン−５
２，２’−ビス（トリフルオロメチル）ベンジジン
ビス（４−アミノ−２，３−ジクロロフェニル）メタン
α，α’−ビス（４−アミノフェニル）−１，４−ジイソプロピルベンゼン
２，２−ビス（３−アミノフェニル）ヘキサフルオロプロパン
３，１０−ジアミノ−６，１３−ジクロロベンゾ［５，６］［１，４］オキサジノ［２，３−ｂ］フェノキサジン−４，１１−ジスルホ
ｎ１−（２−アミノ−４−メチルフェニル）−２−アミノベンズアミド
ｎ１−（２−アミノ−４−クロロフェニル）−２−アミノベンズアミド
２，２’−ジクロロ［１，１’−ビフェニル］−４，４’−ジアミン
４，４’（５’）−ジアミノジベンゾ−１５−クラウン−５ジヒドロクロリド
ｒｃｌ  ｓ１９，４１３−１
ビス−（４−アミノ−３−ニトロ−フェニル）−メタノン
ビス−（３−アミノ−４−クロロ−フェニル）−メタノン
ビス−（３−アミノ−４−ジメチルアミノ−フェニル）−メタノン
ｎ，ｎ’−ビス−（４−アミノ−２−クロロ−フェニル）−イソフタルアミド
ｎ，ｎ’−ビス−（４−アミノ−２−クロロ−フェニル）−テレフタルアミド
３，９−ジアミノ−１，１１−ジメチル−５，７−ジヒドロ−ジベンゾ（ａ，ｃ）シクロヘプテン−６−オン
２−アミノベンズアルデヒドｎ−［（ｚ）−（２−アミノフェニル）メチリデン］ヒドラゾン
３，３’−ビス（トリフルオロメチル）ベンジジン
ジカルボキシジンジヒドロクロリド
４，４’−（１，３−フェニレンジイソプロピリデン）ビスアニリン
１，４−フェニレンビス［［４−（４−アミノフェノキシ）フェニル］メタノン］
２−（（５−［（２−アミノフェニル）チオ］−３，４−ジニトロ−２−チエニル）チオ）アニリン
ｎ’１−（２−アミノベンゾイル）−２−アミノベンゼン−１−カルボヒドラジド
２−［４−（５−アミノ−１ｈ−ベンゾイミダゾール−２−イル）フェニル］−１ｈ−ベンゾイミダゾール−５−アミン
４−［４−（４−アミノフェノキシ）−２，３，５，６−テトラフルオロフェノキシ］アニリン
３，３’−ジニトロ−４，４’−ジアミノジフェニルスルホン
３，３’，４，４’−テトラアミノジフェニルスルホン
４−［１−（４−アミノフェニル）−１−メチルエチル］アニリン
３，３−ジアミノジフェニル尿素
ビス（４−アミノフェニル）アセチレン
ジベンゾ（１，２）ジチイン−３，８−ジアミン
エチジウムホモダイマー−２
４．４’−ビス−（２−アミノベンゼンスルホニル）ビスフェノールエステル
ネオペンチルグリコールビス（４−アミノフェニル）エーテル
２，２’−オキシジアニリン
４，４’−ジアミノジフェニルアミン−２，２−ジスルホン酸
４，４−ジアミノジフェニル尿素
３，３’−トリジン−５−スルホン酸
ｎ１−（３−［（２−アミノベンゾイル）アミノ］プロピル）−２−アミノベンズアミド
２−（（６−［（２−アミノフェニル）スルファニル］−５−ニトロ−２−ピリジル）スルファニル）アニリン
２−（（６−アミノ−１，３−ベンゾチアゾール−２−イル）ジチオ）−１，３−ベンゾチアゾール−６−イルアミン
テトラメチルベンジジン
２−（［６−［（２−アミノフェニル）スルファニル］−３，５−ジ（トリフルオロメチル）−２−ピリジル］スルファニル）アニリン
３，６−ジアミノチオキサンテン−１０−ジオキシドジヒドロクロリド
ｍ−トリジンジヒドロクロリド水和物
２−アミノ−ｎ−［２−アミノ−４−（トリフルオロメチル）フェニル］−５−メチルベンズアミド
２−（［２−［（２−アミノフェニル）チオ］−６−ニトロ−４−（トリフルオロメチル）フェニル］チオ）アニリン
２−［（３−（［（２−アミノフェニル）チオ］メチル）−２，４，６−トリメチルベンジル）チオ］アニリン
３−［３−アミノ−５−（トリフルオロメチル）ベンジル］−５−（トリフルオロメチル）アニリン
２−（（５−［（２−アミノフェニル）チオ］−４−クロロ−２−ニトロフェニル）チオ）アニリン
４−（１−（４−アミノフェニル）−２−［４−（ジメチルアミノ）フェニル］ビニル）アニリン
１，５−ビス（４−アミノフェノキシ）ペンタン
２，３’−ジクロロベンジジンジヒドロクロリド
３，３’−ジアモノ−４，４’−ジクロロジフェニルスルホン
３−（ビス−（４−アミノ−フェニル）−メチル）−２，３−ジヒドロ−イソインドール−１−オン
４，４−ジアミノジフェニル−２−スルホン酸
４，４’−ジアミノ−ジフェニレン−シクロヘキサン
４，５’−ジアミノ−（１，１’）ビアントラセニル−９，１０，９’，１０’−テトラオン
脂環式ジアミン
４，４’−メチレンビス（シクロヘキシルアミン）
４，４’−メチレンビス（２−メチルシクロヘキシルアミン）
脂肪族ジアミン
１，８−ジアミノ−ｐ−メンタン
４，４’−メチレンビス（シクロヘキシルアミン）
ｄ−シスチン
ｌ−シスチンジメチルエステルジヒドロクロリド
ネアミン
ビス（２−アミノプロピル）アミン
（ｈ−ｃｙｓ−β−ｎａ）２  ２ｈｃｌ
ｌ−シスチンジベンジルエステルジトシレート
１．４−ジアミノシクロヘキサン
（ｈ−ｃｙｓ−ｐｎａ）２
ｄｌ−２−アミノプロピオン酸無水物
ｌ−シスチン（ジ−ｂ−ナフチルアミド）ヒドロクロリド
ｌ−シスチン−ビス−ｐ−ニトロアニリドジヒドロブロミド
ｌ−シスチンジエチルエステルジヒドロクロリド
トランス−１，４−シクロヘキサンジアミン
４，４’−メチレンビス（２−メチルシクロヘキシルアミン）
ｌ−ロイシンチオール、酸化ジヒドロクロリド
１，３−ジアミノアダマンタンジヒドロクロリド
ｌ−ロイシンチオールジスルフィドジヒドロクロリド
ｌ−シスチン二ナトリウム塩、一水和物
ｌ−ホモシスチンメチルエステルヒドロクロリド
１，３−アダマンタンジアミン
テトラシクロ［８．２．１．１（８，１１）．０（２，７）］テトラデカ−２，４，６−トリエン−１０，１１−ジアミン
トリシクロ［３．３．１．０（３，７）］ノナン−３，７−ジアミン
市販ジアミンのクラスからは、以下に挙げるジアミンが好ましい：
脂環式ジアミン
４，４’−メチレンビス（シクロヘキシルアミン）
４，４’−メチレンビス（２−メチルシクロヘキシルアミン）
脂肪族ジアミン
４，４’−メチレンビス（シクロヘキシルアミン）
１．４−ジアミノシクロヘキサン
トランス−１，４−シクロヘキサンジアミン
４，４’−メチレンビス（２−メチルシクロヘキシルアミン）
１，３−アダマンタンジアミン
芳香族ジアミン
２，７−ジアミノフルオレン
２，６−ジアミノアントラキノン
４，４’−ジアミノオクタフルオロビフェニル
４，４’−ジアミノジフェニルエーテル
４，４’−ジチオジアニリン
４，４’−ジアミノジフェニルメタン
４，４’−エチレンジアニリン
３，３’−ジメトキシベンジジン
ｏ−トリジン
３，３’−ジアミノベンゾフェノン
３，３’−ジアミノジフェニルメタン
３，４’−ジアミノジフェニルメタン
２，２−ビス［４−（４−アミノフェノキシ）フェニル］ヘキサフルオロプロパン
４−［３−（４−アミノフェノキシ）プロポキシ］アニリン
４，４’−ジアミノジフェニルスルフィド
４，４’−ジアミノベンゾフェノン
２，２−ビス（４−アミノフェニル）ヘキサフルオロプロパン
４，４’−ビス（４−アミノフェノキシ）ビフェニル
２，２−ビス［４−（４−アミノフェノキシ）フェニル］プロパン
１，４−ビス（４−アミノフェノキシ）ベンゼン
１，３−ビス（４−アミノフェノキシ）ベンゼン
ビス［４−（４−アミノフェノキシ）フェニル］スルホン
９，９−ビス（４−アミノフェニル）フルオレン
ベンジジン
４，４’−アゾジアニリン
１，３−ビス（３−アミノフェノキシ）ベンゼン
４，４’−ジアミノ−１，１’−ビナフチル
４，４’’−ジアミノ−ｐ−ターフェニル
ビス（ｐ−アミノフェノキシ）ジメチルシラン
４−［４−（４−アミノフェノキシ）ブトキシ］アニリン
３，４’−ジアミノカルコン
トリメチレンビス（４−アミノベンゾアート）
３，４’−ジアミノビフェニル
２，７−ジアミノ−９−フルオレノン
４’，４’’（５’’）−ジアミノジベンゾ−１５−クラウン−５
２，２’−ビス（トリフルオロメチル）ベンジジン
α，α’−ビス（４−アミノフェニル）−１，４−ジイソプロピルベンゼン
３，３’−ビス（トリフルオロメチル）ベンジジン
４，４’−（１，３−フェニレンジイソプロピリデン）ビスアニリン
１，４−フェニレンビス［［４−（４−アミノフェノキシ）フェニル］メタノン］
４−［４−（４−アミノフェノキシ）−２，３，５，６−テトラフルオロフェノキシ］アニリン
４−［１−（４−アミノフェニル）−１−メチルエチル］アニリン
ネオペンチルグリコールビス（４−アミノフェニル）エーテル
４，４−ジアミノジフェニル又は
１，５−ビス（４−アミノフェノキシ）ペンタン
市販ジアミン（Ｌ）のクラスからは、以下に挙げるジアミンがより好ましい：
芳香族ジアミン
２，７−ジアミノフルオレン
４，４’−ジアミノオクタフルオロビフェニル
４，４’−ジアミノジフェニルエーテル
４，４’−ジアミノジフェニルメタン
４，４’−エチレンジアニリン
３，３’−ジアミノベンゾフェノン
４−［３−（４−アミノフェノキシ）プロポキシ］アニリン
４，４’−ジアミノジフェニルスルフィド
４，４’−ジアミノベンゾフェノン
２，２−ビス（４−アミノフェニル）ヘキサフルオロプロパン
４，４’−ビス（４−アミノフェノキシ）ビフェニル
２，２−ビス［４−（４−アミノフェノキシ）フェニル］プロパン
１，４−ビス（４−アミノフェノキシ）ベンゼン
１，３−ビス（４−アミノフェノキシ）ベンゼン
９，９−ビス（４−アミノフェニル）フルオレン
ベンジジン
ビス（ｐ−アミノフェノキシ）ジメチルシラン
４−［４−（４−アミノフェノキシ）ブトキシ］アニリン
３，４’−ジアミノカルコン
トリメチレンビス（４−アミノベンゾアート）
３，４’−ジアミノビフェニル
２，７−ジアミノ−９−フルオレノン
４’，４’’（５’’）−ジアミノジベンゾ−１５−クラウン−５
４−［４−（４−アミノフェノキシ）−２，３，５，６−テトラフルオロフェノキシ］アニリン
４−［１−（４−アミノフェニル）−１−メチルエチル］アニリン
１，５−ビス（４−アミノフェノキシ）ペンタン
脂肪族ジアミン
４，４’−メチレンビス（シクロヘキシルアミン）
１．４−ジアミノシクロヘキサン
脂環式ジアミン
４，４’−メチレンビス（シクロヘキシルアミン）
【０１１１】
好ましくは、さらなるポリマー、ホモポリマー若しくはコポリマー又はオリゴマーは、少なくとも基礎ビルディングブロックの１つとしてのジアミン及びテトラカルボン酸無水物、好ましくは式（ＩＩ）のテトラカルボン酸無水物を含む。
【０１１２】
好ましくは、置換又は非置換、好ましくは極性基内で置換された又は非置換のテトラカルボン酸無水物は式（ＩＩ）のものであり、
【化１０】
2019502943.tif 000012
式中：
Ｔは４価の有機基を表す。
【０１１３】
４価の有機基Ｔは、好ましくは脂肪族、脂環式又は芳香族のテトラカルボン酸二無水物から誘導される。
【０１１４】
４価の有機基Ｔは、好ましくは脂肪族、脂環式又は芳香族のテトラカルボン酸二無水物から誘導される。
【０１１５】
脂肪族又は脂環式テトラカルボン酸二無水物の好ましい例は、
１，１，４，４−ブタンテトラカルボン酸二無水物、エチレンマレイン酸二無水物、
１，２，３，４−シクロブタンテトラカルボン酸二無水物、１，２，３，４−シクロペンタンテトラカルボン酸二無水物；２，３，５−トリカルボキシシクロペンチル酢酸二無水物（「２，３，５−トリカルボキシシクロペンチル酢酸二無水物」という用語により、この化合物の全ての異性体、特にｅｘｏ体及び／又はｅｎｄｏ体が組み入れられる。）、２，３，５−トリカルボキシシクロペンチル酢酸−１，２：３，４−二無水物は、例えば、特開５９−１９０９４５号、特開６０−１３７４０号及び特開５８−１０９４７９号、それぞれ独国特許第１０７８１２０号及び特開５８−１０９４７９号、又は英国特許第８７２，３５５号及び日本特許第０４４５８２９９号に記載されているような方法によって入手可能であり、これらの方法は参照により本明細書に組み入れられている；
テトラヒドロ−４，８−メタノ−フロ［３，４−ｄ］オキセピン−１，３，５，７−テトロン、３−（カルボキシメチル）−１，２，４−シクロペンタン−トリカルボン酸１，４：２，３−二水和物、ヘキサヒドロフロ［３’，４’：４，５］シクロペンタ［１，２−ｃ］ピラン−１，３，４，６−テトロン、３，５，６−トリカルボキシ−ノルボルニル酢酸二無水物、２，３，４，５−テトラヒドロフランテトラカルボン酸二無水物、ｒｅｌ−［１Ｓ，５Ｒ，６Ｒ］−３−オキサビシクロ［３．２．１］オクタン−２，４−ジオン−６−スピロ−３’−（テトラヒドロフラン２’，５’−ジオン）、４−（２，５−ジオキソテトラヒドロフラン−３−イル）テトラヒドロ−ナフタレン−１，２−ジカルボン酸二無水物、５−（２，５−ジオキソテトラヒドロ−フラン−３−イル）−３−メチル−３−シクロヘキセン−１，２−ジカルボン酸二無水物、ビシクロ［２．２．２］オクタ−７エン−２，３，５，６−テトラカルボン酸二無水物、ビシクロ［２．２．２］オクタン−２，３，５，６−テトラ−カルボン酸二無水物、
１，８−ジメチルビシクロ［２．２．２］オクタ−７−エン−２，３，５，６−テトラカルボン酸二無水物、ピロメリット酸二無水物、３，３’，４，４’−ベンゾフェノンテトラカルボン酸二無水物、４，４’−オキシジフタル酸二無水物、３，３’，４，４’−ジフェニルスルホンテトラカルボン酸二無水物、
１，３−ジメチル−１，２，３，４−シクロブタンテトラカルボン酸二無水物、
１，３−ジフルオロ−１，２，３，４−シクロブタンテトラカルボン酸二無水物、
１，３−ジクロロ−１，２，３，４−シクロブタンテトラカルボン酸二無水物、
１，２，３−トリメチル−１，２，３，４−シクロブタンテトラカルボン酸二無水物、
１，２，３，４−テトラメチル−１，２，３，４−シクロブタンテトラカルボン酸二無水物、
１−メチル−１，２，３，４−シクロブタンテトラカルボン酸二無水物、１，４，５，８−ナフタレンテトラカルボン酸二無水物、２，３，６，７−ナフタレンテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランジテトラカルボン酸二無水物、４，４’−ビス（３，４−ジカルボキシフェノキシ）ジフェニルスルフィド二無水物、４，４’−ビス（３，４−ジカルボキシフェノキシ）−ジフェニルスルホン二無水物、４，４’−ビス（３，４−ジカルボキシフェノキシ）−ジフェニルプロパン二無水物、３，３’，４，４’−ビフェニルテトラカルボン酸二無水物、エチレングリコールビス（トリメリット酸）二無水物、４，４’−（１，４−フェニレン）ビス（フタル酸）二無水物、４，４’−（１，３−フェニレン）ビス（フタル酸）二無水物、
４，４’−（ヘキサフルオロイソプロピリデン）ジフタル酸二無水物、４−ｔｅｒｔ−ブチル−６−（２，５−ジオキソテトラヒドロ−３−フラニル）−２−ベンゾフラン−１，３−ジオン、
５−（２，５−ジオキソテトラヒドロ−３−フラニル）−３ａ，４，５，９ｂ−テトラヒドロナフト［１，２−ｃ］フラン−１，３−ジオン、
５−（２，５−ジオキソテトラヒドロ−３−フラニル）−５−メチル−３ａ，４，５，９ｂ−テトラヒドロナフト［１，２−ｃ］フラン−１，３−ジオン、
５−（２，５−ジオキソテトラヒドロ−３−フラニル）−６−メチルヘキサヒドロ−２−ベンゾフラン−１，３−ジオン、
５−（２，５−ジオキソテトラヒドロ−３−フラニル）−７−メチル−３ａ，４，５，７ａ−テトラヒドロ−２−ベンゾフラン−１，３−ジオン、
６−（２，５−ジオキソテトラヒドロ−３−フラニル）−４−メチルヘキサヒドロ−２−ベンゾフラン−１，３−ジオン、
９−イソプロピルオクタヒドロ−４，８−エテノフロ［３’，４’：３，４］シクロブタ［１，２−ｆ］［２］ベンゾフラン−１，３，５，７−テトロン、
１，２，５，６−シクロオクタンテトラカルボン酸二無水物、
オクタヒドロ−４，８−エテノフロ［３’，４’：３，４］シクロブタ［１，２−ｆ］［２］ベンゾフラン−１，３，５，７−テトロン、
オクタヒドロフロ［３’，４’：３，４］シクロブタ［１，２−ｆ］［２］ベンゾフラン−１，３，５，７−テトロン、
テトラヒドロ−３，３’−ビフラン−２，２’，５，５’−テトロン、４，４’−オキシジ（１，４−フェニレン）ビス（フタル酸）二無水物及び
４，４’−メチレンジ（１，４−フェニレン）ビス（フタル酸）二無水物である。
【０１１６】
芳香族テトラカルボン酸二無水物の好ましい例は、
ピロメリット酸二無水物、
３，３’，４，４’−ベンゾフェノンテトラカルボン酸二無水物、
４，４’−オキシジフタル酸二無水物、
３，３’，４，４’−ジフェニルスルホンテトラカルボン酸二無水物、
１，４，５，８−ナフタレンテトラカルボン酸二無水物、
２，３，６，７−ナフタレンテトラカルボン酸二無水物、
３，３’，４，４’−ジメチルジフェニルシランテトラカルボン酸二無水物、
３，３’，４，４’−テトラフェニルシランテトラカルボン酸二無水物、
１，２，３，４−フランジテトラカルボン酸二無水物、
４，４’−ビス（３，４−ジカルボキシフェノキシ）ジフェニルスルフィド二無水物、
４，４’−ビス（３，４−ジカルボキシフェノキシ）ジフェニルスルホン二無水物、
４，４’−ビス（３，４−ジカルボキシフェノキシ）ジフェニルプロパン二無水物、
３，３’，４，４’−ビフェニルテトラカルボン酸二無水物、
エチレングリコールビス（トリメリット酸）二無水物、
４，４’−（１，４−フェニレン）ビス（フタル酸）二無水物、
４，４’−（１，３−フェニレン）ビス（フタル酸）二無水物、
４，４’−（ヘキサフルオロイソプロピリデン）ジフタル酸二無水物、
４，４’−オキシジ（１，４−フェニレン）ビス（フタル酸）二無水物、
４，４’−メチレンジ（１，４−フェニレン）ビス（フタル酸）二無水物、
４−ｔｅｒｔ−ブチル−６−（２，５−ジオキソテトラヒドロ−３−フラニル）−２−ベンゾフラン−１，３−ジオン、
等である。
【０１１７】
より好ましくは、４価の有機基Ｔを形成するために使用されるテトラカルボン酸二無水物は、
１，２，３，４−シクロブタンテトラカルボン酸二無水物、
１，２，３，４−シクロペンタンテトラカルボン酸二無水物、
２，３，５−トリカルボキシシクロペンチル酢酸二無水物、
テトラヒドロ−４，８−メタノフロ［３，４−ｄ］オキセピン−１，３，５，７−テトロン、
３−（カルボキシメチル）−１，２，４−シクロペンタントリカルボン酸１，４：２，３−二無水物、
ヘキサヒドロフロ［３’，４’：４，５］シクロペンタ［１，２−ｃ］ピラン−１，３，４，６−テトロン、
５−（２，５−ジオキソテトラヒドロフラン−３−イル）−３−メチル−３−シクロヘキセン−１，２−ジカルボン酸二無水物、
ピロメリット酸二無水物、
４−（２，５−ジオキソテトラヒドロフラン−３−イル）テトラヒドロナフタレン−１，２−ジカルボン酸二無水物、
５−（２，５−ジオキソテトラヒドロ−３−フラニル）−５−メチル−３ａ，４，５，９ｂ−テトラヒドロナフト［１，２−ｃ］フラン−１，３−ジオン、
５−（２，５−ジオキソテトラヒドロ−３−フラニル）−３ａ，４，５，９ｂ−テトラヒドロナフト［１，２−ｃ］フラン−１，３−ジオン、
５−（２，５−ジオキソテトラヒドロ−３−フラニル）−７−メチル−３ａ，４，５，７ａ−テトラヒドロ−２−ベンゾフラン−１，３−ジオン、
４−ｔｅｒｔ−ブチル−６−（２，５−ジオキソテトラヒドロ−３−フラニル）−２−ベンゾフラン−１，３−ジオン、
４，４’−（ヘキサフルオロネオイソプロピリデン（ｈｅｘａｆｌｕｏｒｎｅｏｉｓｏｐｒｏｐｙｌｉｄｅｎｅ））ジフタル酸二無水物及び
ビシクロ［２．２．２］オクト−７エン−２，３，５，６−テトラカルボン酸二無水物から選択される。
【０１１８】
本発明の文脈において、用語「ポリイミド」は、部分的又は完全にイミド化されたポリアミド酸又はポリアミドエステルの意味を有する。同様に、用語「イミド化」は、本発明の文脈において、部分的又は完全なイミド化の意味を有する。
【０１１９】
本発明の第２の実施形態は、より詳細には、第２のポリマーが１００％イミド化されているか、又は１〜９９％、好ましくは５〜５０％、より好ましくは１０〜４０重量％の範囲のイミド化度を有する組成物に関する。
【０１２０】
本発明の第２の実施形態の文脈において、組成物は、上記のシロキサンオリゴマー、ポリマー又はコポリマー、第１のポリマーとは異なる第２のポリマー、並びに組成物の第１及び第２のポリマーとは異なる少なくとも１つの追加ポリマーを含み得る。
【０１２１】
本発明の第３の目的は、前記組成物を含む配向層を提供することである。より好ましくは、配向層は、重合性液晶をさらに含む。
【０１２２】
本発明の配向層（ポリマーゲル、ポリマー網目、ポリマーフィルム等の形態）は、液晶の配向層として使用できることが理解される。本発明のさらに好ましい実施形態は、本発明による組成物を含む配向層に関し、式（Ｉ）又は（ＩＶ）のモノマーを含むポリマーは好ましくは架橋形態である。このような配向層は、非構造化又は構造化光学又は電気光学素子の製造に、好ましくはハイブリッド層素子の製造に使用することができる。
【０１２３】
本発明の文脈において、表現「ポリマー層又はオリゴマー層」は、「ポリマー層、コポリマー層、ホモポリマー層又はオリゴマー層」の意味を有する。
【０１２４】
本発明の文脈において、表現「配向層」は、「配向膜」と同じ意味を有する。
【０１２５】
本発明の文脈において、ポリマー又はオリゴマー層は、好ましくは配向層である。
【０１２６】
本発明のポリマー、ホモポリマー若しくはコポリマー又はオリゴマーは、ポリマー層又はオリゴマー層が添加される用途に応じて、単独で又は他のポリマー、オリゴマー、モノマー、光活性ポリマー、光活性オリゴマー及び／又は光活性モノマーと組み合わせてポリマー層又はオリゴマー層の形態で使用され得る。したがって、ポリマー又はオリゴマー層の組成を変更することにより、特定の所望の特性、例えば誘導プレチルト角、又はチルト抑制、良好な配列品質、コントラスト比、表面湿潤、高い電圧保持率、特定アンカリングエネルギー、焼き付き等を制御することが可能であることが理解される。
【０１２７】
配向層は、本発明による組成物から好適に調製される。ポリマー又はオリゴマー溶液は、０．０５〜５０μｍ厚さの均質層が生成されるように、電極を備えた、場合によりコーティングされた支持体［例えばインジウム−スズ酸化物（ＩＴＯ）でコーティングされたガラス板］に適用される。この工程では、スピンコーティング、メニスカスコーティング、ワイヤコーティング、スロットコーティング、オフセット印刷、フレキソ印刷、グラビア印刷などの各種のコーティング技術が使用され得る。次いで、又は場合により、前のイミド化工程の後に、偏光器及び場合により構造の画像を作製するためのマスクを使用して、例えば高圧水銀蒸気灯、キセノン灯又はパルスＵＶレーザーで配向される領域を照射する。
【０１２８】
照射時間は、個々の灯の出力によって変わり、数秒から数時間まで変化させることが可能である。しかし、例えば架橋反応に好適な放射線のみを通過させるフィルタを使用して均質層を照射することにより、光反応（二量化、重合、架橋）を行うこともできる。
【０１２９】
本発明の配向層は、少なくとも１つの配向層並びに非構造化及び構造化光学素子並びに多層系を有する光学又は電気光学デバイスの製造に使用され得ることが理解される。
【０１３０】
本発明の第４の目的は、配列光を用いて露光組成物によって配向層を作製する方法を提供することである。
【０１３１】
上記の式（Ｉ）又は（ＩＶ）のモノマーを含むポリマーは、側鎖に少なくとも光反応性基を有する。好ましくは、側鎖の光反応性基は、配列光への露光によって反応する。
【０１３２】
本発明の文脈において、光反応性基という用語は、光、好ましくは配列光との相互作用によって反応することができる基の意味を有する。
【０１３３】
配列光による処理は、単一ステップ又は複数の個別ステップで実施され得る。本発明の好ましい実施形態では、配列光による処理は単一ステップで実施される。
【０１３４】
本発明の文脈において、光反応性基は、好ましくは二量化性基、異性化性基、重合性基及び／又は架橋性基の意味を有する。
【０１３５】
本発明の文脈では、配列光、好ましくは偏光は、光配列を開始させることができる波長の光である。好ましくは、波長は、ＵＶ−Ａ、ＵＶＢ及び／若しくはＵＶ／Ｃ範囲に、又は可視範囲にある。適切な波長は、光配列化合物によって変わる。好ましくは、光反応性基は、可視光及び／又はＵＶ光に対して感受性である。本発明のさらなる実施形態は、レーザー光による配列光の生成に関する。
【０１３６】
配列光の瞬間的方向は、基材に対して直角であっても又は斜角であってもよい。
【０１３７】
より好ましくは、配列光は、少なくとも部分的に直線偏光された光、楕円偏光、例えば円偏光又は非偏光であり、最も好ましくは、少なくとも円偏光若しくは部分的に直線偏光又は斜めに照射される非偏光である。特に、最も好ましい配列光は、実質的に偏光された光、特に直線偏光された光を示し；又は、配列光は、斜め照射によって適用される非偏光の光を示す。
【０１３８】
本発明のより好ましい実施形態は、式（Ｉ）又は（ＩＶ）のモノマーを含むポリマー及び酸発生剤、塩基発生剤、酸及び塩基からなる群から選択される添加剤を含む組成物に偏光、特に直線偏光又は非偏光の斜め照射に露光することによって、配向層を作製する方法に関する。
【０１３９】
式（Ｉ）又は（ＩＶ）のモノマーを含むさらに好ましいポリマーは、
少なくとも１％、好ましくは少なくとも５％、より好ましくは少なくとも８％、最も好ましくは少なくとも１０％、特に最も好ましくは少なくとも１５％、より特に好ましくは少なくとも３０％、さらにより好ましくは少なくとも５０％、６０％若しくは７５％のモノマーが光反応基を有する側鎖を含み、及び／又は
光反応性基が二量化、異性化、重合；架橋することができ、及び／又は
ポリマー、ホモポリマー若しくはコポリマー又はオリゴマーはそれぞれポリマーゲル若しくはポリマー網目又はオリゴマーゲル若しくはオリゴマー網目であり、及び／又は
ポリマー、ホモポリマー若しくはコポリマー又はオリゴマーが、０．０１〜１０ｄＬ／ｇの範囲、好ましくは０．０１〜５ｄＬ／ｇの範囲の固有粘度を有し、及び／又は
ポリマー、ホモポリマー若しくはコポリマー又はオリゴマーが、１〜６，０００，０００、１，０００〜６，０００，０００、２，０００〜１０００，０００、２，０００〜５００，０００、より好ましくは５，０００〜２００，０００の分子量を有する。
ポリマー、ホモポリマー若しくはコポリマー又はオリゴマーが、２〜１５０００の繰り返し単位、特に４〜１０００の繰り返し単位、より詳細には６〜５００の繰り返し単位を含有し、及び／又は
ポリマー、ホモポリマー若しくはコポリマー又はオリゴマーが、ホモポリマー若しくはコポリマーの形態であり、好ましくは統計的コポリマーである。
【０１４０】
ポリマー層又はオリゴマー層は、本発明の組成物から容易に調製することができ、本発明のさらなる実施形態は、前記組成物を含み、好ましくは、配列光を用いた処理によって調製される配向層に関する。
【０１４１】
ポリマー層又はオリゴマー層は、好ましくは、本発明による１つ以上の組成物を支持体に適用し、続いて溶媒及び／又は添加剤を蒸発させ、イミド化の後に又はイミド化を行わずに、ポリマー若しくはオリゴマー又はポリマー混合物若しくはオリゴマー混合物に配列光を照射することによって作製される。配列光は、上記の意味及び選好を有する。
【０１４２】
用語「支持体」は、本発明の文脈で使用される場合、好ましくは透明又は不透明であり、好ましくは、インジウムスズ酸化物（ＩＴＯ）によって場合によりコーティングされたガラス基板又はプラスチック基板、ポリエチレンテレフタラート（ＰＥＴ）、トリアセチルセルロース（ＴＡＣ）、ポリプロピレン等のポリマーフィルムであるが、これらに限定されない。
【０１４３】
一般に、本発明のシロキサンポリマー、コポリマー又はオリゴマーを含む組成物は、スピンコーティング、メニスカスコーティング、ワイヤコーティング、スロットコーティング、オフセット印刷、フレキソ印刷、グラビア印刷、インクジェット印刷等の当技術分野において公知の一般的なコーティング及び印刷方法によって適用される。コーティング方法としては、例えばスピンコーティング、エアードクターコーティング、ブレードコーティング、ナイフコーティング、リバースロールコーティング、転写ロールコーティング、グラビアロールコーティング、キスロールコーティング、キャストコーティング、スプレーコーティング、スロットオリフィスコーティング、カレンダーコーティング、電着コーティング、浸漬コーティング又はダイコーティングが挙げられる。
【０１４４】
印刷方法は、例えばフレキソ印刷等のレリーフ印刷、インクジェット印刷、直接グラビア印刷又はオフセットグラビア印刷等の凹版印刷、オフセット印刷等の平版印刷、又はスクリーン印刷等のステンシル印刷である。
【０１４５】
本発明のさらに好ましい実施形態は、非構造化又は構造化された配向層に関する。
【０１４６】
さらに本発明は、ポリマー層又はオリゴマー層内の配向方向及び／又はチルト角を変化させることを含む、構造化ポリマー層、コポリマー層又はオリゴマー層の作製方法に関する。配向方向及び／又はチルト角のこの変化は、例えば配列光の照射方向を制御することによって行うことができる。ポリマー層又はオリゴマー層の特定の領域を選択的に照射することによって、その層の非常に特定の領域の配列が可能であることが理解される。このようにして、定義されたチルト角を有する層を設けることができる。
【０１４７】
照射時間は、個々の灯の出力によって変わり、数秒から数時間まで変化させることが可能である。しかし、例えば反応に好適な放射線のみを通過させるフィルタを使用して均質層を照射することにより、光反応を行うこともできる。
【０１４８】
さらに好ましいのは、ポリマー層、コポリマー層又はオリゴマー層の作製のための；ポリマー層又はオリゴマー層の平面マルチドメイン平面配列の作製のための；並びに／又は本発明の所与の意味及び選好の範囲内のチルト角を有するポリマー層、コポリマー層又はオリゴマー層の調製のための方法である。
【０１４９】
本発明のさらに好ましい実施形態は、本発明の１つ以上の組成物を含む配向層に関する。
【０１５０】
本発明の文脈において、配向層は配列層、ポリマー層、ホモポリマー層若しくはコポリマー層又はオリゴマー層と同じ意味及び選好を有し、好ましくは光配列層である。
【０１５１】
本発明の文脈において、液晶の平面配列又は液晶の垂直配列のための本発明による配向層に関する。本発明の好ましい実施形態では、配向層は、液晶の平面配列のために使用される。本発明によるさらにより好ましい実施形態では、式（ＩＶ）の化合物を含む配向層は、液晶の平面配列のために使用される。
【０１５２】
本発明の文脈において、表現「液晶の平面配列」は、液晶がチルト角を有することを意味する。
【０１５３】
本発明の文脈において使用される場合、チルト角という用語は、液晶方向子と配列層の表面との間の角度である。液晶方向子とは、液晶分子の長軸の平均方向を意味するものとする。本発明の文脈において、平面配列とは、チルト角が３０°未満、好ましくは０〜３０°であることを意味するものとし、垂直配列は、チルト角が約９０°、好ましくは８５°〜９０°であることを意味するものとする。
【０１５４】
好ましい実施形態では、光配列層によって誘起される液晶のチルト角は、１０°未満、好ましくは０°〜１０°である。より好ましい実施形態では、チルト角は５°未満、好ましくは０°〜５°であり、最も好ましい実施形態ではチルト角は１°未満、好ましくは０°〜１°、さらにより好ましくは０°〜０．５°である。０．２°又は０．１°未満のチルト角が好ましい。
【０１５５】
本発明の好ましい方法は、ポリマー層又はオリゴマー層内の配向方向及びチルト角が、配列光の照射方向を制御することによって変化する及び／又はポリマー層若しくはオリゴマー層の特定の領域に選択的に照射することによって、層の特定の領域が配列される方法に関する。
【０１５６】
本発明の第５の実施形態は、前記配向層の使用であって、
ａ）１つ以上の重合性液晶モノマーを含む、又は前記重合性液晶モノマーの重合形態である１つ以上の液晶ポリマー若しくはオリゴマーを含む液晶組成物、及び／又は
ｂ）１つ以上の重合性液晶モノマーを含む、又は前記重合性液晶モノマーの重合形態である１つ以上の液晶ポリマー若しくはオリゴマーを含む液晶組成物であって、前記配向層の対に挟まれている液晶組成物
の配列、特に平面配列のための前記配向層の使用に関する。
【０１５７】
ＬＣｓＰの例は、参照により本明細書に組み入れられる米国特許出願第２０１２／１１４９０７Ａ１号に記載されている。
【０１５８】
さらに本発明は、好ましくは、隣接する液晶層の平面配列を誘起するための、特にＳ−ＩＰＳ（Ｓｕｐｅｒ  ＩＰＳ）、ＡＳ−ＩＰＳ（Ａｄｖａｎｃｅｄ  ｓｕｐｅｒ  ＩＰＳ）、Ｅ−ＩＰＳ（Ｅｎｈａｎｃｅｄ  ＩＰＳ）、Ｈ−ＩＰＳ（Ｈｏｒｉｚｏｎｔａｌ  ＩＰＳ）、ＵＨ−ＩＰＳ、Ｓ−ＩＰＳ  ＩＩ、ｅ−ＩＰＳ、ｐ−ＩＰＳ（ｐｅｒｆｏｒｍａｎｃｅ  ＩＰＳ）、ＰＬＳ技術（ｐｌａｎｅ  ｔｏ  ｌｉｎｅ  ｓｗｉｔｃｈｉｎｇ）、ＰＳ−ＩＰＳ（ポリマー安定化型ＩＰＳ）、磁場誘起による光反応性配列ＩＰＳ  ＦＦＳ（フリンジフィールドスイッチング）、ＴＮ（ねじれネマチック）、ＳＴＮ（超ねじれネマチック）等のＩＰＳモード等のＩＰＳにおいて、平面配列が提供されるセルを操作するための、本発明による配向層の使用に関する。
【０１５９】
本発明の液晶組成物は、重合性モノマー、又は前記重合性モノマーの重合形態であるポリマー若しくはオリゴマーを含む。重合性モノマー又はポリマー又はオリゴマーは、二官能性であり、及び／又は剛性コアを有する（例えばベンゼン）。さらに好ましいのは、１つ以上の環又は縮合環構造及び該環又は縮合環構造に直接結合した官能基を有する重合性モノマー又はポリマー若しくはオリゴマーである。
【０１６０】
より好ましくは、液晶は、式（Ｖ）のモノマーを有し、
【０１６１】
Ｐ１−Ｓ１−Ａ１−（Ｚ１−Ａ２）ｎ−Ｓ２−Ｐ２（Ｖ）
式中
Ｐ１及びＰ２は官能基であり、アクリラート、メタクリラート、ハロゲン化アクリラート、例えばフルオロアクリラート、クロロアクリラート；オキセタニル、マレインイミジル、アリル、アリルオキシ、ビニル、ビニルオキシ及びエポキシ基から独立して選択される。
【０１６２】
式（Ｖ）のＳ１及びＳ２は、相互に独立して、単結合又はスペーサー単位であり、スペーサー単位は、好ましくは、１つ以上の、好ましくは隣接しないＣ原子、ＣＨ−基又はＣＨ２−基が上記の意味及び選好の範囲内で連結基によって、好ましくは単結合、−Ｏ−、−Ｏ（ＣＯ）−、−Ｓ−、−（ＣＯ）Ｏ−又は
【化１１】
2019502943.tif 000013
−ＮＲ２−によって置き換えられていてもよく、該置換基が好ましくは少なくとも１つのＣ１−Ｃ６アルキル、好ましくはメチルである、直鎖又は分枝、置換若しくは非置換Ｃ１−Ｃ２４アルキレンである。
【０１６３】
式（Ｖ）のＡ１及びＡ２は、環構造であり、本発明に記載の意味及び選好を有する非置換又は置換炭素環式若しくは複素環式芳香族基又は脂環式基から独立して選択され、特に好ましいのは１，４−フェニレンナフタレン−２，６−ジイル基、ターフェニル基、クォートフェニル基、フェナントレン基であり、
式（Ｖ）のＺ１は、−Ｏ−、−ＣＯ−、−ＣＨ（ＯＨ）−、−ＣＨ２（ＣＯ）−、−ＯＣＨ２−、−ＣＨ２Ｏ−、−Ｏ−ＣＨ２−Ｏ−、−ＣＯＯ−、−ＯＣＯ−、−（ＣＯ）−（ＣＯ）−、−ＯＣＦ２−、−ＣＦ２Ｏ−、−ＣＦ２−、−ＣＯＮ（Ｃ１−Ｃ１６アルキル）−、−（Ｃ１−Ｃ１６アルキル）ＮＣＯ−、−ＣＯＮＨ−、−ＮＨＣＯ−、−ＨＮＯＣＯ−、−ＯＣＯＮＨ−、−ＮＨＣＯＮＨ−、−ＯＣＯＯ−、−ＣＯ−Ｓ−、−Ｓ−ＣＯ−、−ＣＳＳ、−ＳＯＯ−、−ＯＳＯ−、−ＳＯＳ−、−ＳＯ−、−ＣＨ２（ＳＯ）−、−ＳＯ２−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＨ＝Ｎ−、−Ｃ（ＣＨ３）＝Ｎ−、−Ｎ＝Ｎ−若しくは単結合であり；又は１つ以上のＣ原子、ＣＨ−基又はＣＨ２基が相互に独立して連結基で置き換えられていてもよい環状、直鎖又は分枝、置換又は非置換Ｃ１−Ｃ２４アルキレンから選択され；
好ましくは、式（Ｖ）のＺ１は、−Ｏ−、−ＣＯ−、−ＣＯＯ−、−ＯＣＯ−、−ＯＣＯＯ−、−ＯＣＦ２−、−ＣＦ２Ｏ−、−ＣＯＮ（ＣＨ３）−、−（ＣＨ３）ＮＣＯ−、−ＣＯＮＨ−、−ＮＨＣＯ−、−ＣＯ−Ｓ−、−Ｓ−ＣＯ−、−ＣＳＳ、−ＳＯＯ−、−ＯＳＯ−、−ＣＳＳ−、−ＳＯＯ−、−ＯＳＯ−、−ＣＨ２（ＳＯ２）−、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−又は単結合であり、
より好ましくは、式（Ｖ）のＺ１は、−ＣＯＯ−、−ＯＣＯ−、−ＯＣＯＯ−、−ＯＣＦ２−、−ＣＦ２Ｏ−、−ＣＯＮ（ＣＨ３）−、−（ＣＨ３）ＮＣＯ−、−ＣＯＮＨ−、−ＮＨＣＯ−、−ＣＯ−Ｓ−、−Ｓ−ＣＯ−、−ＣＳ−Ｓ−、−ＳＯＯ−、−ＯＳＯ、
特に−−ＣＯＯ−、−ＯＣＯ−、−ＯＣＦ２−、−ＣＦ２Ｏ−、−ＣＯＮ（ＣＨ３）−、−（ＣＨ３）ＮＣＯ−、−ＣＯＮＨ−、−ＮＨＣＯ−又は単結合であり、
最も好ましいＺ１は、単結合、−ＣＯＯ−又は−ＯＣＯ−であり；及び
式（Ｖ）のｎは、１、２又は３の整数である。
【０１６４】
式（ＩＩ）において、Ｐ１及びＰ２は好ましくはアクリラート基又はメタクリラート基であり、Ｓ１及びＳ２は単結合であり、Ｚ１は好ましくは単結合であり、ｎは好ましくは０又は１である。
【０１６５】
最も好ましくは、式（ＶＩ）、（ＶＩＩ）又は（ＶＩＩＩ）のいずれか１つによって表される化合物であり、
【化１２】
2019502943.tif 000014
式中、Ｐ１及びＰ２は、相互に独立してアクリラート、メタクリラート、オキセタン、マレイミド、アリル、アリルオキシ、ビニル、ビニルアミド、ビニルオキシ及びエポキシ基、エポキシ誘導体、ブトキシ及びブトキシ誘導体であり、
Ｂは単結合、−ＣＯ−Ｃ（Ｃ１−Ｃ６アルコキシ）２−、−ＣＯＯ−、−ＯＣＯ−であり、
Ｙ１、Ｙ２、Ｙ３、Ｙ４、Ｙ５、Ｙ６は相互に独立して水素、非置換又はフッ素、ジ−（Ｃ１−Ｃ１６アルキル）アミノ、Ｃ１−Ｃ１５アルキルオキシ、ニトロ、ニトリル及び／若しくは塩素によって置換されて、１つ以上のＣ原子、ＣＨ−基又はＣＨ２−基は、相互に独立して、連結基で置換されていてもよい、直鎖又は分枝Ｃ１−Ｃ１６アルキル基；ハロゲン又はニトリルであり；好ましい置換基は、Ｃ１−Ｃ６アルキル基、特にメチル又はエチル、Ｃ１−Ｃ６アルコキシ基、特にメトキシ又はエトキシ、塩素、フッ素又はニトリル、より好ましくはメトキシ、塩素、フッ素又はＣＮであり、最も好ましくはメトキシ、塩素又はフッ素であり、さらに芳香族基が置換されている場合には、好ましくは１回又は２回置換され、
Ｓ１、Ｓ２は、上記のように相互に独立して単結合又はスペーサー単位である。
【０１６６】
式（Ｖ）において、Ｐ１及びＰ２は好ましくはアクリラート基又はメタクリラート基であり、Ｓ１及びＳ２は単結合であり、Ｚ１は好ましくは単結合であり、ｎは好ましくは０又は１である。
【０１６７】
式（Ｖ）及び（ＶＩＩ）において、ベンゼン環の置換基は、ｏ位、ｍ位又はｐ位に存在する。式（ＶＩ）において、ナフタレン環の置換基は、ｏ−位、ｍ位、ｐ位、ａｎａ位、Ｅ（ｅｐｉ）位、ｋａｔａ位、ｐｅｎ位、ｐｒｏｓ位、ａｍｐｈｉ位又は２，７位に存在する。ベンゼン環の置換基は、上記の位置のうちｐ位に存在することが好ましい。ナフタレン環の置換基は、上記の位置のうちａｍｐｈｉ位に存在することが好ましい。
【０１６８】
好ましいものは、
【化１３】
2019502943.tif 000015
である。
【０１６９】
一般に、液晶組成物又は液晶層は、上記の単重合性及び／又は多重合性モノマーを含有するものであれば特に限定されない。このように、液晶組成物又は液晶層は、公知の各種の液晶材料から構成することができる。液晶組成物又は液晶層は、ディスプレイ用途と同一又は異なる液晶材料から構成され得る。
【０１７０】
重合性モノマーの重合形態であるオリゴマーは、一般に、いずれの分子量にも限定されない。好ましくは、分子量は２００〜５０００ダルトンの範囲、より好ましくは５００〜２０００ダルトンの範囲、最も好ましくは５００〜１０００ダルトンの範囲である。
【０１７１】
第６の実施形態では、本発明は、液晶ディスプレイの製造方法に関する。
【０１７２】
本発明の文脈において、用語「ディスプレイ」は、用語「パネル」と同じ意味を有する。
【０１７３】
液晶ディスプレイパネルの製造方法は、メチルエチルケトンパーオキサイド、ベンゾイルエーテル系化合物等の重合開始剤の使用を含み得る。
【０１７４】
好ましくは、本発明は、第１若しくは第２の実施形態によるシロキサンポリマー層、コポリマー層若しくはオリゴマー層に、又は好ましくは第３若しくは第４の実施形態による配向層に少なくとも１つのＬＣＰを適用すること、及び前記ＬＣＰを重合させることを含む液晶ディスプレイの製造方法に関する。
【０１７５】
一般に、ＬＣＰの重合は、照射又は高温で行われる。
【０１７６】
ＬＣＰは、配向層に任意の量で適用することができるので、その量は特に限定されない。この量は、例えばモノマーＬＣＰの重合によって形成されるＬＣＰポリマーフィルムのそれぞれの厚さに応じて適宜設定され得る。
【０１７７】
さらに、本発明は、液晶ディスプレイの製造方法であって、本発明による重合性液晶モノマーを含む液晶組成物又は前記重合性液晶モノマーの重合形態であるポリマー若しくはオリゴマーを、本発明による少なくとも１つの配向層、好ましくは相互に対向する２つの配向層と接触させること；及び前記重合性液晶モノマーを重合させることを含む方法に関する。
【０１７８】
一般に、重合方法は、製造されたデバイスに悪影響を及ぼさない限り限定されない。好ましくは、重合は照射、特にＵＶ照射又は熱によって行われる。
【０１７９】
より具体的には、本発明による配向層及び電極を含む液晶ディスプレイ、好ましくは液晶の平面配列を含むＬＣＤ、より特にＩＰＳモードを含むＬＣＤの作製方法は、偏光を用いた材料の露光、好ましくは、第１の露光を実施することを含み、該露光は、偏光に垂直な液晶の配向方向を誘導する、又は／及び露光、好ましくは第１の露光は液晶の配向方向を誘導し、偏光方向が７０°より大きい角度をなす、又は／及び偏光を用いた露光、好ましくは第１の露光は、７０°を超える電極と偏光方向間の角度で実施される。
【０１８０】
本発明の第７の目的は、本発明による組成物又は第３の実施形態の配向層を含む、光学又は電気光学非構造化又は構造化素子に関する。
【０１８１】
本発明による光学又は電気光学デバイスにおいて、式（Ｉ）又は（ＩＶ）のモノマーを含む化合物は、架橋形態であり得る。電気光学デバイスは、１を超える配向層を備え得る。層又は複数の層のそれぞれは、異なる空間的配向の１つ以上の領域を含有し得る。
【０１８２】
好ましい実施形態では、素子は液晶ディスプレイセルである。
【０１８３】
本発明の文脈において、素子、デバイス、セル、構造体は全て、本発明による線形、分枝又は架橋シロキサンポリマー、コポリマー又はオリゴマーによって配向される重合又は重合性液晶を含む物体を示す。
【０１８４】
好ましくは、本発明はさらに、相互に対向する一対の基板を含む、非構造化又は構造化光学又は電気光学デバイス、特にＬＣＤに関し、該基板には、本発明による一対の配向層及び
ａ）場合により、その配向層上に形成されているＬＣＰポリマーフィルム、又は
ｂ）好ましくは、少なくとも１つの重合性液晶モノマーから製造されたポリマーを含む液晶組成物を備え、前記液晶組成物が前記一対の配向層の間に挟まれている、デバイスに関する。
【０１８５】
本発明は、好ましくは非構造化又は構造化光学又は電気光学素子の製造における、好ましくはハイブリッド層素子の製造における、液晶の配列、好ましくは平面配列のためのこのような配向層の使用にも関する。好ましくは、これらの光学又は電気光学デバイスは、少なくとも１つの配向層並びに非構造化及び構造化光学素子及び多層系を有する。層又は複数の層のそれぞれは、異なる空間的配向の１つ以上の領域を含有し得る。
【０１８６】
偏光方向は、露光中の配列層表面と偏光の偏光面との交線を意味するものとする。偏光が楕円偏光されている場合、偏光面は光の入射方向と偏光楕円の長軸によって定義される平面を意味するものとする。
【０１８７】
偏光方向という用語は、本発明の文脈において、露光工程の期間中の方向を述べるだけでなく、露光中に適用された、配列層に対する偏光の方向も示すためにも使用される。
【０１８８】
電極は、好ましくは平行ストライプ状、ジグザグ状又は櫛状電極である。
【０１８９】
好ましくは、本発明は、本発明による少なくとも１つのポリマー層、コポリマー層又はオリゴマー層を含む光学及び電気光学非構造又は構造化構成素子、好ましくは液晶ディスプレイセル、多層及びハイブリッド層素子に関する。
【０１９０】
本発明において、光学又は電気光学素子という表現は、好ましくはディスプレイ導波管、セキュリティ若しくはブランド保護エレメント、バーコード、光学格子、フィルタ、位相差板、補償フィルム、反射偏光フィルム、吸収偏光フィルム、異方性散乱フィルム補償器及び位相差フィルム、ねじれ位相差フィルム、コレステリック液晶フィルム、ゲスト−ホスト液晶フィルム、モノマー波形フィルム、スメクティック液晶フィルム、偏光子、圧電気セル、非線形の光学的性質を示す薄膜、装飾光学素子、輝度強化フィルム、波長域選択的補償用のコンポーネント、マルチドメイン補償用のコンポーネント、マルチビュー液晶ディスプレイのコンポーネント、色消し位相差板、偏光状態補正／調整フィルム、光学又は電気光学センサのコンポーネント、輝度強化フィルムのコンポーネント、光に基づく電気通信デバイス用のコンポーネント、異方性アブソーバーを備えたＧ／Ｈ偏光子、反射円形偏光子、反射線形偏光子、ＭＣ（モノマー波形フィルム）、ねじれネマチック（ＴＮ）液晶ディスプレイ、ハイブリッド配列ネマチック（ＨＡＮ）液晶ディスプレイ、電界効果複屈折（ＥＣＢ）液晶ディスプレイ、超ねじれネマチック（ＳＴＮ）液晶ディスプレイ、光学補償複屈折（ＯＣＢ）液晶ディスプレイ、パイセル液晶ディスプレイ、ＰＬＳ技術（ｐｌａｎｅ  ｔｏ  ｌｉｎｅ  ｓｗｉｔｃｈｉｎｇ）、ＰＳ−ＩＰＳ（ポリマー安定型ＩＰＳ）、面内スイッチング（ＩＰＳ）液晶ディスプレイ、例えばＳ−ＩＰＳ（Ｓｕｐｅｒ  ＩＰＳ）、ＡＳ−ＩＰＳ（Ａｄｖａｎｃｅｄ  ｓｕｐｅｒ  ＩＰＳ）、Ｅ−ＩＰＳ（Ｅｎｈａｎｃｅｄ  ＩＰＳ）、Ｈ−ＩＰＳ（Ｈｏｒｉｚｏｎｔａｌ  ＩＰＳ）、ＵＨ−ＩＰＳ、Ｓ−ＩＰＳ  ＩＩ、ｅ−ＩＰＳ、ｐ−ＩＰＳ（ｐｅｒｆｏｒｍａｎｃｅ  ＩＰＳ）等のＩＰＳモード；磁場誘起による光反応性配列ＩＰＳ、フリンジフィールドスイッチング（ＦＦＳ）液晶ディスプレイ；（ＦＰＡ）磁場誘起による光反応性配列；ハイブリッドＦＰＡ；ＶＡ−ＩＰＳモード液晶ディスプレイ又は青色位相液晶を使用するディスプレイの作製のための多層系又はデバイスの意味を有し、上記の種類のディスプレイは全て、透過型又は反射型又は半透過型方式で適用される。
【０１９１】
より好ましい光学又は電気光学素子は、ＰＬＳ技術（ｐｌａｎｅ  ｔｏ  ｌｉｎｅ  ｓｗｉｔｃｈｉｎｇ）、ＰＳ−ＩＰＳ（ポリマー安定型ＩＰＳ）、面内スイッチング（ＩＰＳ）液晶ディスプレイ、例えばＳ−ＩＰＳ（Ｓｕｐｅｒ  ＩＰＳ）、ＡＳ−ＩＰＳ（Ａｄｖａｎｃｅｄ  ｓｕｐｅｒ  ＩＰＳ）、Ｅ−ＩＰＳ（Ｅｎｈａｎｃｅｄ  ＩＰＳ）、Ｈ−ＩＰＳ（Ｈｏｒｉｚｏｎｔａｌ  ＩＰＳ）、ＵＨ−ＩＰＳ、Ｓ−ＩＰＳ  ＩＩ、ｅ−ＩＰＳ、ｐ−ＩＰＳ（ｐｅｒｆｏｒｍａｎｃｅ  ＩＰＳ）等のＩＰＳモード；磁場誘起による光反応性配列ＩＰＳ、フリンジフィールドスイッチング（ＦＦＳ）液晶ディスプレイ；（ＦＰＡ）磁場誘起による光反応性配列；ハイブリッドＦＰＡ；ＶＡ−ＩＰＳモード液晶ディスプレイ、又は青色位相液晶を使用するディスプレイであり、上記の種類のディスプレイは全て、透過型又は反射型又は半透過型方式で適用される。
【０１９２】
本発明の利点は、当業者であっても予測することはできなかったであろう。
【０１９３】
驚くべきことに、本発明の組成物は、偏光を照射すると、重合又は重合可能な液晶を配向させ、高いアニーリング温度で安定であることが見出された。さらに、前記組成物は良好で均質な平面配向品質を示す。さらなる実施例は、本発明の組成物が、良好又は非常に良好な焼き付き特性、コントラスト比、及び電圧保持率を有することを実証する。
【０１９４】
さらなる実施例は、本発明をさらに説明する例の非限定的な選択である。
【０１９５】
実施例
実施例で使用される定義：
ＮＭＰ：Ｎ−メチル−２−ピロリドン
ＢＣ：ブチルセルソルブ
ＴＨＦ：テトラヒドロフラン
ＲＴ：室温、通常１８℃〜２８℃の範囲
重量％：重量パーセント
ＭＬＣ７０６７：メルクＫＧＡから入手可能な、１０．３の誘電異方性、０．１０２５の光学異方性及び８１ｍＰａ．ｓの回転粘度を有する液晶の混合物である。
【０１９６】
実施例で使用したポリマーは、以下の通りである。
【表１】
2019502943.tif 000016
【０１９７】
各種の添加剤は、例えばＡｌｄｒｉｃｈ、ＴＣＩ、Ａｃｒｏｓ、ＢＡＳＦ、Ｍｏｍｅｎｔｉｖｅによって供給される。
【０１９８】
式Ｉで得られたポリマー及び本発明に記載の添加剤を含む組成物は、電気光学特性を安定化させることができる。以下の実施例では、この組成物の使用による配列品質（コントラスト比）の安定化が示されている。
【０１９９】
実施例１：
ＮＭＰ中で固体Ｐ１を混合し、固体が溶解するまで十分に撹拌することによって、ポリマーＰ１の５．５重量％溶液を調製する。この溶液に、３重量％の４−イソブチルフェニル−４’−メチルフェニルヨードニウムヘキサフルオロホスファート（ＢＡＳＦ製Ｉｒｇａｃｕｒｅ  ２５０）を添加する。Ｉｒｇａｃｕｒｅ  ２５０の代わりに、他のジアリールヨードニウム塩を使用することができる。次いで、第２の溶媒であるブチルセルソルブ（ＢＣ）を添加し、組成物全体を十分に撹拌して最終溶液を得る。ＮＭＰとブチルセルロースとの溶媒比は１：１である。
【０２００】
上記ポリマー溶液を２枚のＩＴＯコートガラス基板上に１７００ｒｐｍの回転速度で３０秒間スピンコーティングする。スピンコーティング後、基板を１３０℃で９０秒間プリベークし、２００℃の温度で４０分間ポストベークするベーク処理を行う。得られた層の厚さは約８０ｎｍである。上にコーティングされたポリマー層を有する基板を、基板表面の法線に対して０°の入射角で直線偏光ＵＶ光（ＬＰＵＶ）に露光させる。偏光面は、基板の法線及び光の伝搬方向とまたがる平面内にある。適用される照射線量は１００ｍＪ／ｃｍ２である。ＬＰＵＶ露光後、露光させたポリマー層をセルの内側に向けて、２枚の基板でセルを組み立てる。誘起された配列方向が相互に平行になるように基板を相互に調整する。正の誘電異方性を有する液晶ＭＬＣ７０６７（Ｍｅｒｃｋ  ＫＧＡ）によってセルを毛管充填する。その後、場合によりセルを約１３０℃で３０分間アニーリングし、室温まで冷却する。セル内の液晶の配列品質は、交差した２つの偏光子の間にセルを配置することによって確認され、暗状態を得るように調整される。暗状態に欠陥がなく、液晶が良好に配向していれば、配列品質は良好であると定義される。セルの幾つかの領域において、液晶のわずかな不均一な配向のために、暗状態が光漏れを有する場合、配列品質は、中程度であると定義される。液晶が暗状態のない状態で配向されていない場合、配列品質はさらに悪いと定義される。
【０２０１】
セル内の液晶は、セルの熱アニーリングの前後に明確かつ均一な平面配向を示した。
【０２０２】
比較例１
ＮＭＰ中で固体Ｐ１を混合し、固体が溶解するまで十分に撹拌することによって、ポリマーＰ１の５．５重量％溶液を調製する。次いで、第２の溶媒であるブチルセルソルブ（ＢＣ）を添加し、組成物全体を十分に撹拌して最終溶液を得る。ＮＭＰとブチルセルロースとの溶媒比は１：１である。
【０２０３】
上記ポリマー溶液を２枚のＩＴＯコートガラス基板上に１７００ｒｐｍの回転速度で３０秒間スピンコーティングする。スピンコーティング後、基板を１３０℃で９０秒間プリベークし、２００℃の温度で４０分間ポストベークするベーク処理を行う。得られた層の厚さは約８０ｎｍである。上にコーティングされたポリマー層を有する基板を、基板表面の法線に対して０°の入射角で直線偏光ＵＶ光（ＬＰＵＶ）に露光させる。偏光面は、基板の法線及び光の伝搬方向とまたがる平面内にある。適用される照射線量は１００ｍＪ／ｃｍ２である。ＬＰＵＶ露光後、露光させたポリマー層をセルの内側に向けて、２枚の基板でセルを組み立てる。誘起された配列方向が相互に平行になるように基板を相互に調整する。正の誘電異方性を有する液晶ＭＬＣ７０６７（Ｍｅｒｃｋ  ＫＧＡ）によってセルを毛管充填する。その後、場合によりセルを約１３０℃で３０分間アニーリングし、室温まで冷却する。セル内の液晶は、セルの熱アニーリングの前後に非常に不良な平面配向を示した。
【０２０４】
実施例２
実施例１及び比較例１のセルの配列品質は、コントラスト比（ＣＲ）の測定によって定量化される。不偏ＩＰＳセルのコントラストは、透過光強度を測定するために光電子増倍管を備えた偏光顕微鏡で測定する。光源として、ＥＬＤＩＭ製のＬＥＤバックライトが使用される。顕微鏡対物レンズの焦点面の測定面積（サンプル）は、約１ｍｍ２である。試料なしで、偏光子を顕微鏡から、検出器信号が最小値を表示する垂直位置まで移動する。次いで、セルを顕微鏡対物レンズの下にある回転可能なサンプルホルダー上に固定する。コントラストの決定のために、測定を２回行う。最初の測定では、検出器が最小値Ｖ０を表示するまでセルを回転させる。この位置では、セルの配列方向は偏光子に平行であり、Ｖ０は暗状態として定義される。次に、第２の測定では、検出器が明状態として定義される最大値Ｖｍａｘを表示するまで、セルを９０°回転させる。サンプルのコントラストは、明状態対暗状態の比（ＣＲ＝Ｖｍａｘ／Ｖ０）として測定される。値が５００を下回る場合、コントラストが−として定義され、値が１０００を超える場合、コントラストは＋＋として定義される。
【表２】
2019502943.tif 000017
【０２０５】
実施例３
コーティングする溶液がポリマーＰ１及び２％の４−イソブチルフェニル−４’−メチルフェニルヨードニウムヘキサフルオロホスファート（ＢＡＳＦ製Ｉｒｇａｃｕｒｅ  ２５０）を含んだことを除いて、実施例１と同様にセルを調製する。セル内の液晶は、セルの熱アニーリングの前後に明確かつ均一な平面配向を示した。回転アナライザー法を用いて、０．１°を下回るチルト角を測定する。
【０２０６】
実施例４
コーティングする溶液がポリマーＰ１及び３％の２−メチル−１［４−（メチルチオ）フェニル］−２−モルホリノプロパン−１−オン（Ｉｒｇａｃｕｒｅ  ９０７）を含んだことを除いて、実施例１と同様にセルを調製する。セル内の液晶は、セルの熱アニーリングの前後に明確かつ均一な平面配向を示した。回転アナライザー法を用いて、０．１°を下回るチルト角を測定する。
【０２０７】
実施例５
コーティングする溶液がポリマーＰ１及び３％のトリス（４−（４−アセチルフェニルチオ）フェニル）スルホニウムテトラキス（ペンタフルオロフェニル）ボラートを含んだことを除いて、実施例１と同様にセルを調製する。セル内の液晶は、セルの熱アニーリングの前後に明確かつ均一な平面配向を示した。回転アナライザー法を用いて、０．１°を下回るチルト角を測定する。
【０２０８】
実施例６
コーティングする溶液がポリマーＰ１及び１％のドデシルベンゼンスルホン酸を含んだことを除いて、実施例１と同様にセルを調製する。セル内の液晶は、セルの熱アニーリングの前後に明確かつ均一な平面配向を示した。回転アナライザー法を用いて、０．１°を下回るチルト角を測定する。
【０２０９】
実施例７
実施例３、実施例４、実施例５及び実施例６で得られたセルについて、実施例２に記載の方法を用いて、コントラスト比測定を行う。
【表３】
2019502943.tif 000018
【０２１０】
実施例８
ポリシロキサンＰ１及びポリアミド酸ＰＡＡ−１をＮＭＰ中重量％当たり１０：９０の比で混合することによって５．５重量％の溶液を調製してブレンド組成物を生成することを除いて、実施例１と同様にセルを調製する。固体が溶解するまで混合物を十分に撹拌し、次いで４重量％の４−イソブチルフェニル−４’−メチルフェニルヨードニウムヘキサフルオロホスファート（ＢＡＳＦ製Ｉｒｇａｃｕｒｅ  ２５０）を添加する。次いで、第２の溶媒であるブチルセルソルブ（ＢＣ）を添加し、組成物全体を十分に撹拌して最終溶液を得る。ＮＭＰとブチルセルロースとの溶媒比は１：１である。
【０２１１】
約１００ｎｍの厚さの層を得るために使用されるスピン速度は、３０秒間で２５００ｒｐｍである。セル内の液晶は、セルの熱アニーリングの前後に明確かつ均一な平面配向を示した。
【０２１２】
実施例９
コーティングする溶液が重量％当たり１０：９０の比のポリシロキサンＰ１及びポリアミド酸ＰＡＡ−１並びに２％の４−イソブチルフェニル−４’−メチルフェニルヨードニウムヘキサフルオロホスファート（ＢＡＳＦ製のＩｒｇａｃｕｒｅ  ２５０）を含んだことを除いて、実施例１と同様にセルを調製する。セル内の液晶は、セルの熱アニーリングの前後に明確かつ均一な平面配向を示した。
【０２１３】
実施例１０
コーティングする溶液が重量％当たり１０：９０の比のポリシロキサンＰ１及びポリアミド酸ＰＡＡ−１並びに４％のＭｏｍｅｎｔｉｖｅ製ＵＶ９３９０Ｃを含んだことを除いて、実施例１と同様にセルを調製する。セル内の液晶は、セルの熱アニーリングの前後に明確かつ均一な平面配向を示した。
【０２１４】
実施例１１
コーティングする溶液が重量％当たり１０：９０の比のポリシロキサンＰ１及びポリアミド酸ＰＡＡ−１並びに５％の４−イソブチルフェニル−４’−メチルフェニルヨードニウムヘキサフルオロホスファート（ＢＡＳＦ製Ｉｒｇａｃｕｒｅ  ２５０）を含んだことを除いて、実施例１と同様にセルを調製する。セル内の液晶は、セルの熱アニーリングの前後に明確かつ均一な平面配向を示した。
【０２１５】
比較例１３
ポリシロキサンＰ１及びポリアミド酸ＰＡＡ−１をＮＭＰ中重量％当たり１０：９０の比で混合することによって５．５重量％の溶液を調製してブレンド組成物を生成することを除いて、実施例１と同様にセルを調製する。固体が溶解するまで、混合物を十分に撹拌した。次いで、第２の溶媒ブチルセルソルブ（ＢＣ）を添加し、組成物全体を十分に撹拌して最終溶液を得る。ＮＭＰとブチルセルロースとの溶媒比は１：１である。
【０２１６】
１００ｎｍの厚さの層を得るために使用されるスピン速度は、３０秒間で２５００ｒｐｍである。セル内の液晶は、セルの熱アニーリングの前後に画成された均一な平面配向を示した。
【０２１７】
実施例１４
コントラスト比測定は、実施例８、実施例９、実施例１０、実施例１１、実施例１２及び比較例１４で得たセルについて実施例２に記載したように実施したが、値が３０００を下回る場合、コントラストは−と定義され、値が３０００を超える場合、コントラストは＋＋と定義される。
【表４】
2019502943.tif 000019
【０２１８】
本実施例は、本発明による組成物が、最先端の組成物と比較して、熱処理後により良好なコントラスト比を有することを示す。
【０２１９】
実施例１５
コーティングする溶液がポリマーＰ２及び２％の４−イソブチルフェニル−４’−メチルフェニルヨードニウムヘキサフルオロホスファート（ＢＡＳＦ製Ｉｒｇａｃｕｒｅ  ２５０）を含むことを除いて、実施例１と同様にセルを調製する。セル内の液晶は、セルの熱アニーリングの前後に明確かつ均一な平面配向を示した。
【０２２０】
比較例１５：
コーティングする溶液がポリマーＰ２を含むことを除いて、比較例１と同様にセルを調製する。セル内の液晶は、セルの熱アニーリングの前後に不良な平面配向を示した。
【０２２１】
実施例１６
実施例１５及び比較例１５で得たセルについて、実施例２に記載の方法を用いて、コントラスト比測定を行う。
【表５】
2019502943.tif 000020
【０２２２】
実施例１７
コーティングする溶液がポリマーＰ３及び２％の４−イソブチルフェニル−４’−メチルフェニルヨードニウムヘキサフルオロホスファート（ＢＡＳＦ製Ｉｒｇａｃｕｒｅ  ２５０）を含むことを除いて、実施例１と同様にセルを調製する。セル内の液晶は、セルの熱アニーリングの前後に明確かつ均一な平面配向を示した。
【０２２３】
比較例１７
コーティングする溶液がポリマーＰ３を含むことを除いて、比較例１と同様にセルを調製する。セル内の液晶は、セルの熱アニーリングの前後に不良な平面配向を示した。
【０２２４】
実施例１８
実施例１７及び比較例１７で得たセルについて、実施例２に記載の方法を用いて、コントラスト比測定を行う。
【表６】
2019502943.tif 000021
【０２２５】
実施例１９
コーティングする溶液がポリマーＰ４及び５％の４−イソブチルフェニル−４’−メチルフェニルヨードニウムヘキサフルオロホスファート（ＢＡＳＦ製Ｉｒｇａｃｕｒｅ  ２５０）を含むことを除いて、実施例１と同様にセルを調製する。セル内の液晶は、セルの熱アニーリングの前後に明確かつ均一な平面配向を示した。
【０２２６】
比較例１９
コーティングする溶液がポリマーＰ４を含むことを除いて、比較例１と同様にセルを調製する。セル内の液晶は、セルの熱アニーリングの前後に不良な平面配向を示した。
【０２２７】
実施例２０
実施例１９及び比較例１９で得たセルについて、実施例２に記載の方法を用いて、コントラスト比測定を行う。
【表７】
2019502943.tif 000022
【０２２８】
実施例２１
コーティングする溶液がポリマーＰ５及び５％の４−イソブチルフェニル−４’−メチルフェニルヨードニウムヘキサフルオロホスファート（ＢＡＳＦ製Ｉｒｇａｃｕｒｅ  ２５０）を含んだことを除いて、実施例１と同様にセルを調製する。セル内の液晶は、セルの熱アニーリングの前後に明確かつ均一な平面配向を示した。
【０２２９】
比較例２１
コーティングする溶液がポリマーＰ５を含んだことを除いて、比較例１と同様にセルを調製する。セル内の液晶は、セルの熱アニーリングの前後に不良な平面配向を示した。
【０２３０】
実施例２２
実施例２１及び比較例２１で得たセルについて、実施例２に記載の方法を用いて、コントラスト比測定を行う。
【表８】
2019502943.tif 000023
【０２３１】
実施例２３
コーティングする溶液がポリマーＰ６及び５％の４−イソブチルフェニル−４’−メチルフェニルヨードニウムヘキサフルオロホスファート（ＢＡＳＦ製Ｉｒｇａｃｕｒｅ  ２５０）を含むことを除いて、実施例１と同様にセルを調製する。セル内の液晶は、セルの熱アニーリングの前後に明確かつ均一な平面配向を示した。
【０２３２】
比較例２３
コーティングする溶液がポリマーＰ６を含むことを除いて、比較例１と同様にセルを調製する。セル内の液晶は、セルの熱アニーリングの前後に不良な平面配向を示した。
【０２３３】
実施例２４
実施例２２及び比較例２２で得たセルについて、実施例２に記載の方法を用いて、コントラスト比測定を行う。
【表９】
2019502943.tif 000024
【国際調査報告】
2019502943.tif 000027
2019502943.tif 000028